(57)【特許請求の範囲】
【請求項１】
基板上にグラフェン含有膜を備える被覆物品の製造方法であって、前記方法が、
前記基板上に金属含有触媒層を配置することであって、前記金属含有触媒層が非晶質Ｎｉを含むことと、
前記金属含有触媒層を上に有する前記基板を加熱することと、
前記金属含有触媒層を上に有する前記基板を炭素含有前駆体ガスに暴露することと、
前記金属含有触媒層を上に有する前記基板を、３５０〜６００℃の温度で１０分〜３時間アニール処理することと、
当該被覆物品の作製に際して、前記金属含有触媒層の上で前記金属含有触媒層と接触するグラフェンと、前記基板と前記金属含有触媒層との間のグラフェンとを両方形成する、かつ／又は形成させておくことと、を含む、前記方法。
【請求項２】
前記金属含有触媒層が実質上金属性でありかつ本質的にＮｉからなる、請求項１に記載の方法。
【請求項３】
前記金属含有触媒層がａ−Ｎｉ：Ｐを含む、請求項１に記載の方法。
【請求項４】
前記金属含有触媒層を上に有する前記基板を、少なくとも歪み誘起ガス及び／又は前記炭素含有前駆体ガスに１段階以上で暴露させる、請求項１〜３のいずれか一項に記載の方法。
【請求項５】
前記歪み誘起ガスが、ヘリウムを含む、請求項４に記載の方法。
【請求項６】
第１段階が、少なくともヘリウムガスを第１流量で供給することを含み、そして第２段階が、少なくともヘリウムガスを第２流量で、またアセチレンガスを第３流量で供給することを含み、前記第１段階と前記第２段階をその順に提供する、請求項４に記載の方法。
【請求項７】
前記第１流量は前記第２流量及び前記第３流量より多く、また、前記第２流量は前記第３流量より少ない、請求項６に記載の方法。
【請求項８】
前記第１段階ではアセチレンを全く又は本質的に全く供給しない、請求項６または７項に記載の方法。
【請求項９】
第３段階が前記第２段階の後で行われ、前記第３段階ではヘリウム及び／又はアセチレンが本質的に全く供給されない、請求項６〜８のいずれか一項に記載の方法。
【請求項１０】
前記温度が前記第３段階の間に大幅に低下する、請求項９に記載の方法。
【請求項１１】
第１段階が、前記金属含有触媒層に歪みが引き起こされるように少なくとも前記歪み誘起ガスを第１流量で供給することを含み、そして第２段階が、少なくとも前記歪み誘起ガスを第２流量で供給しかつ前記炭素含有前駆体ガスを第３流量で供給することを含み、前記第１段階と前記第２段階をその順に提供する、請求項４に記載の方法。
【請求項１２】
前記第１流量は前記第２流量及び前記第３流量より多く、また、前記第２流量は前記第３流量より少ない、請求項１１に記載の方法。
【請求項１３】
前記第１段階では前記炭素含有前駆体ガスを全く又は本質的に全く供給しない、請求項１１または１２に記載の方法。
【請求項１４】
第３段階が前記第２段階の後で行われ、前記第３段階では前記歪み誘起ガス及び／又は前記炭素含有前駆体ガスが本質的に全く供給されずかつ温度が前記第３段階中に大幅に低下する、請求項１１〜１３のいずれか一項に記載の方法。
【請求項１５】
前記金属含有触媒層が、ガラスと同程度の平滑性を有する、請求項１〜１４のいずれか一項に記載の方法。
【請求項１６】
前記金属含有触媒層が、少なくとも下層の基板と同程度の平滑性を有する、請求項１〜１５のいずれか一項に記載の方法。
【請求項１７】
前記基板がガラス基板である、請求項１６に記載の方法。
【請求項１８】
前記アニール処理することが、前記金属含有触媒層内に歪みを誘起させるようにＨｅの存在下で行われる、請求項１〜１７のいずれか一項に記載の方法。
【請求項１９】
前記金属含有触媒層に過度の歪みを誘起させることによって、前記金属含有触媒層及びその上に形成された前記グラフェンを下層の前記グラフェン及び前記基板から分離することを更に含む、請求項１〜１８のいずれか一項に記載の方法。
【請求項２０】
前記方法が、前記グラフェンを上に有する前記基板を冷却する、かつ／又は冷却させることと、
最上層グラフェンに接着剤付き材料を適用することと、を更に含む、請求項１〜１９のいずれか一項に記載の方法。
【請求項２１】
前記接着剤付き材料を除去することによって、前記金属含有触媒層及びその上に形成された前記グラフェンを下層の前記グラフェン及び前記基板から分離することを更に含む、請求項２０に記載の方法。
【請求項２２】
基板上にグラフェン含有膜を備える被覆物品の製造方法であって、前記方法が、
金属含有触媒層を前記基板上に配置することであって、前記金属含有触媒層が実質上金属性でありかつ非晶質Ｎｉを含むことと、
前記金属含有触媒層を上に有する前記基板を加熱することと、
前記金属含有触媒層を上に有する前記基板を炭素含有前駆体ガスに暴露することと、
前記金属含有触媒層を上に有する前記基板を、３５０〜６００℃の温度で１０分〜３時間アニール処理することと、
前記金属含有触媒層の上で前記金属含有触媒層と接触するグラフェンと、前記基板と前記金属含有触媒層との間のグラフェンとを両方形成する、かつ／又は形成させておくことと、
前記グラフェンを上に有する前記基板を冷却する、かつ／又は冷却させることと、
前記グラフェンを上に有する前記基板を冷却した後、（ａ）前記金属含有触媒層内に過度の歪みを誘起することによって、前記金属含有触媒層及びその上に形成された前記グラフェンを下層の前記グラフェン及び前記基板から分離すること、及び／又は（ｂ）最上層グラフェンに接着剤付き材料を適用することと、を含む、前記方法。
【請求項２３】
前記最上層グラフェンに接着剤付き材料が適用されており、当該接着剤付き材料を除去することによって、前記金属含有触媒層及びその上に形成された前記グラフェンを下層の前記グラフェン及び前記基板から分離することを更に含む、請求項２２に記載の方法。
【請求項２４】
請求項１に記載の方法で被覆物品を提供することと、
前記被覆物品を電子デバイスに組み込むことと、を含む、電子デバイスの製造方法。
【請求項２５】
前記電子デバイスが、ディスプレイ装置、光起電力素子又はタッチスクリーン装置である、請求項２４に記載の方法。
【請求項２６】
請求項１〜２１のいずれか一項に記載の方法で被覆物品を提供することを含む、窓の製造方法。
【請求項２７】
少なくとも第１誘電体層と第２誘電体層との間に挟持された赤外線（ＩＲ）反射層を、前記金属含有触媒層が少なくとも当該ＩＲ反射層上に供給されるように前記基板上に配置する、請求項２６に記載の方法。
【請求項２８】
前記グラフェン含有膜が、前記ＩＲ反射層上に形成される、請求項２７に記載の方法。
【請求項２９】
前記ＩＲ反射層がＡｇを含む、請求項２７に記載の方法。
【請求項３０】
基板上にグラフェン含有膜を備える被覆物品の製造方法であって、前記方法が、
前記基板上に金属含有触媒層を配置することであって、前記金属含有触媒層が非晶質Ｎｉを含むことと、
前記金属含有触媒層を上に有する前記基板を炭素含有前駆体ガスに暴露することと、
前記金属含有触媒層を上に有する前記基板を、３５０〜６００℃の温度で１０分〜３時間アニール処理することと、
前記金属含有触媒層の上で前記金属含有触媒層と接触するグラフェンと、前記基板と前記金属含有触媒層との間のグラフェンとを両方形成する、かつ／又は形成させておくことと、
当該被覆物品の作製に際して、前記基板から前記金属含有触媒層及び当該金属含有触媒層上の前記グラフェンを機械的に剥離することであって、そうすることで、機械的な剥離後、前記基板上には、前記基板と前記金属含有触媒層の間に形成された前記グラフェンが残存することと、を含み、
前記金属含有触媒層が、前記機械的な剥離を促進する応力を有するように処理する、前記方法。
【発明の詳細な説明】
【技術分野】
【０００１】
本出願は、２０１３年３月１５日出願の米国特許出願番号第６１／８０１、７４２号の利益を享受しこの内容を全て本明細書に参照として組み込む。
【０００２】
本出願は、２００９年８月７日出願の米国特許出願番号第１２／４６１、３４６号及び２００９年１２月１５日出願の米国特許出願番号第１２／６５４、２６９号の内容全てをそれぞれ参照として組み込む。
【０００３】
発明の特定の実施態様例は、グラフェンを含む薄膜に関する。特に、本発明の特定の実施態様例は、ガラス上への大規模なグラフェンの析出方法、及びそれに関連する物品／装置に関する。
【背景技術】
【０００４】
インジウムスズ酸化物（ＩＴＯ）膜及びフッ素ドープ酸化スズ（ＦＴＯまたはＳｎＯ：Ｆ）膜は、光電変換素子の窓電極として広く用いられている。この透明導電性酸化物（ＴＣＯ）は様々な用途で非常に優れた成果をもたらしている。しかし、残念なことに、ＩＴＯ及びＦＴＯの使用は多くの理由で次第に問題となってきている。そのような問題の例としては、地球上で入手可能なインジウム元素の量が限られていること、酸若しくは塩基存在下でのＴＣＯの不安定性、イオン伝導性層からのイオン拡散のし易さ、近赤外域（例えば、一部の光起電力素子に役立つ可能性のある強力なスペクトル）での透明性が限られていること、ＦＴＯの構造欠陥によって生じるＦＴＯ素子の高いリーク電流、などが挙げられる。ＩＴＯの脆性並びにその高い析出及び／又は加工温度がその用途を制限することもある。さらに、一部の用途では、ＳｎＯ２：Ｆの表面凹凸が、問題のあるアーク放電を引き起こす場合もある。
【０００５】
そのため、当該技術分野では、良好な安定性、高透明性及び優れた導電性を有する平坦でかつパターニング可能な電極材料が求められていることが分かるであろう。
【０００６】
良好な安定性、高透明性及び優れた導電性を有する新規電極材料について研究を行っている。この研究の一態様に、かかる従来のＴＣＯに代わる有望なものを特定することが含まれている。この点において、本発明者は、炭素、より具体的にはグラフェンをベースとする有望な透明導電膜（ＴＣＣ）を開発した。
【０００７】
グラフェンという語は、一般に、１層以上のグラファイト原子層を指し、例えば、単一グラフェン層又はＳＧＬがｎ層のグラファイト層まで拡張可能である（例えば、ｎが、約１０程度、好ましくは約５であってよい）。マンチェスター大学におけるグラフェンの最近の発見及び分離（結晶性グラファイトの割裂によるもの）は、電子工学の動きが回路素子の寸法をナノメートル規模へ縮小させる方向へ向いている時期とタイミングが合致した。この点において、グラフェンは、予想外にも、標準的な電子材料では遭遇しなかった特異的なオプトエレクトロニクス特性の新たな世界を引き起こした。これは、線形分散関係（Ｅ対ｋ）から生まれ、これは、グラフェンに、静止質量がゼロでかつ相対論的粒子に似た挙動を示す電荷担体を生じさせる。炭素原子を周回する非局在化電子の相対理論に似た挙動は、グラフェンのハニカム格子の周期ポテンシャルとの相互作用に由来しており、低いエネルギー（Ｅ＜１．２ｅＶ）では光の有効速度に関するディラックの（２＋１）元方程式
0006416191.tif 000002
で正確に表される新たな擬粒子を生じさせる。そのため、十分に確立された量子電磁力学（ＱＥＤ）（光子を取り扱う）的技法がグラフェンの研究において実を結び、更に有利な態様によれば、このような影響がグラフェンでは３００倍増幅される。例えば、一般的な結合定数αは、真空中の１／１３７に比較して、グラフェン中では約２である。さらに、グラフェンは電子バンドギャップを持たないことも分かっており、これにより、新規オプトエレクトロニクス用途への道を開くこともあり得る。
【０００８】
たった１原子の厚さ（最少で）にもかかわらず、グラフェンは化学的及び熱的に安定である（が、ときにはグラフェンは３００℃で表面酸化が生じることもある）ことから、周囲の潜在的に厳しい条件に耐えるグラフェン系素子を上手く作製することができる。高品質グラフェンシートは最初、バルクグラファイトを微小機械劈開することによって作製された。同じ方法を微調整して、現在は最大１００μｍ２サイズの高品質グラフェン結晶が得られる。この寸法は、マイクロエレクトロニクス分野では大抵の研究目的に十分足りる。そのため、今までのところ主に大学で開発された大抵の技術は、顕微鏡サイズの試料に焦点を合わせており、また同様に、一般には規模を拡大することよりも素子の調製及び特性評価に着目している。
【０００９】
現行の多くの研究傾向とは異なり、利用可能なＴＣＣとしてのグラフェンの最大の可能性を実現するためには、基板（例えば、シリコン、ガラス、又はプラスチック基板であって、これらからなる被覆を含む）上での高品質材料の大規模な析出が絶対不可欠である。これまで、一部では、化学気相堆積法（ＣＶＤ）が、工業的に実行可能なグラフェンの大規模成長にとって最も有望な方法であると見なされていた。一般に認められている機構には３つの工程、すなわち、（ｉ）炭素前駆体を多結晶金属触媒上に高温（例えば、８５０℃超）で解離させる工程と、（ｉｉ）前記触媒表面下へ炭素を溶解させる工程と、（ｉｉｉ）試料の冷却時に触媒の表面でグラフェンを析出させる工程と、が含まれている。
【００１０】
しかし、残念なことに、これらの技法はいくつか欠点がある。第一に、前記プロセスが少なくとも３０分かかることを考慮すると、非晶質グラファイト状カーボン相が常に含まれていることから一般に低温ではグラフェンが低品質なので、前記技法は非常に高い温度を必要とする（例えば、８５０℃超、時には９５０℃超）。第二に、これらの技法は、現行では、対象とされる基板上へのグラフェンのリフトオフ及び転移のために触媒の化学エッチングを必要とする。本プロセスは、通常皺をよせるだけでなくグラフェン膜に汚染も生じさせるので、一般には大規模に実現不可能である。厚いＮｉの多結晶性及びその限定された表面粗さからも、様々な厚さの（例えば、単層グラフェンの整数値が様々な）非連続グラフェンドメインが生成される。この非等方性成長は、グラフェン系電界効果型素子を上手く転移して製造させるのに蓋然的な可能性がある。現行法のもう一つの特徴は、触媒膜がブランケット膜であることである。しかし、パターン化された薄膜をリフトオフすると、しばしば、グラフェンが浮いて、ねじれて、転移できなくなる。
【００１１】
そのため、規模と品質を考慮すると、改善されたグラフェン形成技法の提供が望ましいことが分かるであろう。
【００１２】
特定の実施態様例は、前記析出プロセスに代わる熱アニール処理に関する。そうすることで、非ドープグラフェンの析出は、対象とされるガラス基板上に予め被覆された薄いＮｉ金属又はＮｉ合金触媒膜を介して、低温において直接ガラス基板上で行われる。この技法はＭＳＶＤ析出されたＮｉ薄膜で有効に働くが、非常に平坦なａ−Ｎｉ薄層によって更に高品質のグラフェンをもたらすことが（これまではラマンデータに基づいて）確認された。粒界を含まない非晶質Ｎｉ層は、有利なことに、グラフェンをより等方的な形で析出させる。多数の粒界が存在するｃ−Ｎｉ及びその他のＮｉ形態もまた高品質グラフェンの形成に役立つことが確認された。これまでに、グラフェンは数十ミクロンの長さ及び幅にわたって非常に均一であることが確認されている。
【００１３】
以下でより詳細に説明するように、Ｎｉ膜のガス暴露面と支持面の両方で生じる炭素の非対称成長について、ｉｎ  ｓｉｔｕラマン分光法及び示差走査熱量測定法（ＤＳＣ）で調査した。特定の実施態様例では、更に、プロセス条件を触媒界面のガス暴露面と支持面の両方でのグラフェン成長に関連付けられる可能性もある。表面熱力学の概念から、かかる成長のための１つの原動力は、ガス暴露面と支持面の間にある溶解炭素の濃度勾配であることが分かった。このことは、驚くべきことに、そして予想外にも、触媒全体に炭素拡散流束を生じさせる。
【００１４】
本発明の特定の実施態様例は、基板上にグラフェン含有膜を備える被覆物品の製造方法に関する。金属含有触媒層（例えば、Ｎｉからなる、かつ／又はＮｉを含有するなど）を基板上に配置する。金属含有触媒層を上に有する基板を、前駆体ガス（例えば、アセチレン又はアセチレンを含む）及び歪み誘起ガス（例えば、Ｈｅ又はＨｅを含む）に９００℃以下の温度（好ましくは８００℃以下、更に好ましくは７００℃以下であって、例えば７００〜９００℃）で暴露させる。歪み誘起ガスが、金属含有触媒層に歪みを引き起こす。被覆物品の作製時に、グラフェンを、金属含有触媒層の上でそれと接触させて、基板と金属含有触媒層との間に形成する、かつ／又は形成させておく。金属含有触媒層とその上に形成されるグラフェンをともに、例えば、グラフェンが形成されるにつれて金属含有触媒層に導入された過度の歪みによって、（例えば、Ｈｅ含有ガス環境から）除去する。
【００１５】
本発明の特定の実施態様例は、基板上にグラフェン含有膜を備える被覆物品の製造方法に関する。基板上に金属含有触媒層を配置する。金属含有触媒層を上に有する基板を、７００〜９００℃まで急速に（例えば、好ましくは１分以内に、より好ましくは３０秒以内に、おそらくは約１０秒以内に）加熱する。金属含有触媒層を上に有する基板をＨｅガス含有環境下でアニール処理し（例えば、好ましくは１０分以内の間、より好ましくは７分以内の間、おそらくは約５分間）、Ｈｅガスを金属含有触媒層内に所望の応力を引き起こすように選択された圧力で供給する。金属含有触媒層を上に有する基板を、炭素含有前駆体ガスに暴露させる（例えば、好ましくは５分以内の間、より好ましくは３分以内の間、おそらくは約２０秒〜約２分間）。被覆物品の作製時に、グラフェンを、金属含有触媒層の上でそれと接触させて、基板と金属含有触媒層との間に形成する、かつ／又は形成させておく。Ｈｅガスは、グラフェン形成中に、基板と金属含有触媒層との間に少なくとも部分的な分離を生じさせるほど十分に歪みを金属含有触媒層内に引き起こす可能性があり、かつ／又はＨｅガスによってもたらされる過度の歪みによって、金属含有触媒層及びその上のグラフェンが剥離する可能性もある。
【００１６】
本発明の特定の実施態様例は、基板上にグラフェン含有膜を生成させることを含む、被覆物品の製造方法に関する。基板上に金属含有触媒層を配置する。金属含有触媒層を上に有する基板を、７００〜９００℃まで加熱する。金属含有触媒層を上に有する基板を炭素含有前駆体ガスに暴露させる。グラフェンは、金属含有触媒層の上でそれと接触させて、基板と金属含有触媒層との間に形成する、かつ／又は形成させておく。被覆物品の作製時に、金属含有触媒層及び金属含有触媒層上のグラフェンを基板から機械的に剥離することで、（例えば、テープのような接着剤などを用いて）機械的な剥離後、基板上には、基板と金属含有触媒層の間に形成されたグラフェンが残存する。金属含有触媒層は、機械的な剥離を促進する応力を有するように（例えば、Ｈｅなどのガスを用いて、かつ／又は他の手段によって）処理する。
【００１７】
特定の実施態様例によれば、急速な加熱は、Ｎｉ表面及び／又は基板の表面において１０秒以内に８００〜９００℃の成長温度に達するように行ってよいが、その他の温度範囲（一例として、例えば、Ｔｇを上回る温度から、約６００〜９００℃）も利用可能である。急速な加熱は、大気圧で、一部の実施例では大気圧未満の圧力（例えば、不活性ガスの存在下、おそらくは０．５〜１０Ｔｏｒｒ、より好ましくは１〜５Ｔｏｒｒ、場合により約２Ｔｏｒｒ）で行ってよい。このアニール処理は、特定の実施態様例では、例えば炭素が１０分間未満、より好ましくは５分間未満、更に好ましくは約２０秒〜２分間供給されるほど非常に急速に行ってよい。冷却もまた、一部の例では急速であってよく、例えば、基板が秒速５〜２０℃、より好ましくは秒速１０〜１５℃、場合により秒速約１３℃の速度で冷却される。
【００１８】
特定の実施態様例によれば、金属含有触媒層は、Ｎｉ金属、ａ−Ｎｉ、ａ−Ｎｉ：Ｐ、及び／又はｃ−Ｎｉ、などを含んでいてよい。
【００１９】
特定の実施態様例によれば、金属含有触媒層を上に有する基板は、少なくともヘリウム及び／又はアセチレンガスに複数の連続段階で暴露してもよい。例えば、第１段階は、少なくともヘリウムガスを第１流量で供給することを含んでよく、そして第２段階は、少なくともヘリウムガスを第２流量で、またアセチレンガスを第３流量で供給することを含んでもよく、第１段階と第２段階をその順に提供する。第１流量は第２流量及び第３流量よりも多くてもよく、また、第２流量は第３流量よりも少なくてもよい。一部の実施例では、第１段階ではアセチレンを全く又は事実上全く供給しなくてもよい。第２段階に続く任意の第３段階では、ヘリウム及び／又はアセチレンを全く又は事実上全く供給しない。場合によりガスは全く又は事実上全く供給しないとも言われているが、例えば通常の製造プロセスの結果として基板が連続ステージを進むときに、ガスがいくらか無意識に供給され得ることも分かるであろう。本方法では、酸素を導入しないのが好ましい。特定の実施態様例では、温度は、任意の第３段階の間に有意に低下し得る。
【００２０】
特定の実施態様例では、金属含有触媒層は、（例えば、フォトリソグラフィー、フォトレジストなどを用いたマスキング、レーザアブレーション／エッチング、及び／又はイオンビームミリングなどによって）所望のパターンにパターン化されてもよい。グラフェン含有膜は、被覆物品上に形成されると、（例えば、パターン化された金属含有触媒層と関連付けて（すなわち、パターン化された金属含有触媒層の上に及び／又は下に）形成されることにより、）一般には所望のパターンに対応し得る。別の場合では、グラフェン含有膜は、基板上に直接的に又は間接的にブランケット被覆されてもよい。
【００２１】
特定の実施態様例によれば、金属含有触媒層は、少なくとも下層基板と同程度の平滑性を有していてよい。場合により、金属含有触媒層は、ガラスに類似した平滑性を有していてもよい。
【００２２】
特定の実施態様例によれば、グラフェンは、例えば金属などの薄膜層上に直接的に又は間接的に形成されてもよい。場合により、この配置は、防食性、力学的耐久性などを提供する可能性もある。
【００２３】
特定の実施態様例では、低温アニール処理プロセスを用いてグラフェンを形成してもよいことが分かるであろう。これは、場合により、より広範なスペクトルの基板（例えば、ガラス基板のような誘電体基板、プラスチックなど）が利用できるようにし得る。場合により、低温実施態様は長時間アニール処理してもよい。
【００２４】
本発明の特定の実施態様例では、基板上にグラフェン含有膜を備える被覆物品の製造方法が提供される。基板上に金属含有触媒層を配置する。金属含有触媒層を上に有する基板を加熱する。金属含有触媒層を上に有する基板を炭素含有前駆体ガスに暴露する。金属含有触媒層を上に有する基板を、３５０〜６００℃の温度で１０分〜３時間アニール処理する。被覆物品の作製時に、グラフェンを、金属含有触媒層の上でそれと接触させて、基板と金属含有触媒層との間に形成する、かつ／又は形成させておく。
【００２５】
本発明の特定の実施態様例では、基板上にグラフェン含有膜を備える被覆物品の製造方法が提供される。金属含有触媒層は、基板上に配置され、当該金属含有触媒層が実質上金属性でありかつＮｉを含む。金属含有触媒層を上に有する基板を加熱する。金属含有触媒層を上に有する基板を炭素含有前駆体ガスに暴露する。金属含有触媒層を上に有する基板を、３５０〜６００℃の温度で数十分間又は数百分間アニール処理する。グラフェンは、金属含有触媒層の上でそれと接触させて、基板と金属含有触媒層との間に形成する、かつ／又は形成させておく。グラフェンを上に有する基板を冷却する、かつ／又は冷却させておく。グラフェンを上に有する基板を冷却した後、（ａ）金属含有触媒層とその上に形成されたグラフェンとを、金属含有触媒層内に過度の歪みを誘起することによって下層のグラフェン及び基板から分離して、かつ／又は（ｂ）最上層のグラフェンに接着剤付き材料を適用する。
【００２６】
本発明の特定の実施態様例では、基板上にグラフェン含有膜を備える被覆物品の製造方法が提供される。基板上に金属含有触媒層を配置する。金属含有触媒層を上に有する基板を炭素含有前駆体ガスに暴露する。金属含有触媒層を上に有する基板を、３５０〜６００℃の温度で数十分間又は数百分間アニール処理する。グラフェンは、金属含有触媒層の上でそれと接触させて、基板と金属含有触媒層との間に形成する、かつ／又は形成させておく。被覆物品の作製時に、金属含有触媒層及び金属含有触媒層上のグラフェンを基板から機械的に剥離することで、機械的な剥離後、基板上には、基板と金属含有触媒層の間に形成されたグラフェンが残存する。金属含有触媒層は、機械的な剥離を促進する応力を有するように処理する。
【００２７】
本方法を用いて作成された物品及び当該物品を組み込んだ製品についても本明細書で検討する。窓、光起電力素子、ディスプレイなどは、本明細書に開示の技法が有効であり得る応用例である。一般に、本明細書に開示の技法は、ＴＣＣが望ましい場所ならどこにでも用いてよい。
【００２８】
本明細書に記載の特徴、態様、利点及び実施態様例を組み合わせて更に別の実施形態を実現してもよい。
【００２９】
これらの及び他の特徴及び利点は、以下の代表的な実施態様例の詳細な説明を添付の図面と併せて参照することで更に上手くかつ十分に理解することができる。
【図面の簡単な説明】
【００３０】
【図１】本開示に開示されている発見を検証するのに用いられる構成の概略図である。
【図２Ａ】特定の実施態様例にしたがって、グラフェンの成長プロセスとＮｉの除去によりガラス、Ｓｉ及び／又はその他の基板上にグラフェンを残すことを、被覆物品例と併せて模式的に表している。
【図２Ｂ】特定の実施態様例にしたがって本質的にＮｉと置き換えてＣを成長させる応力を生じさせる、「拡散ウェッジ」の形成方法に関する概略図である。
【図３ａ】特定の実施態様例にしたがって、Ｈｅ及びＣ２Ｈ２の流量とグラフェンが成長するＳｉ基板の温度とを時系列で示すグラフである。
【図３ｂ】図３ａのグラフの一部の拡大図である。
【図４ａ】特定の実施態様例とあわせて利用可能な別のプロファイルにおける、Ｈ、Ｈｅ及びＣ２Ｈ２に関する温度及び流量と時間との対比を表す。
【図４ｂ】特定の実施態様例とあわせて利用可能な別のプロファイルにおける、Ｈ、Ｈｅ及びＣ２Ｈ２に関する温度及び流量と時間との対比を表す。
【図５Ａ】用いたアニールガスに応じたラマンスペクトルを表す。
【図５Ｂ】用いたアニールガスに応じたラマンスペクトルを表す。
【図６Ａ】特定の実施態様例にしたがって、Ｃ中への粒界（ＧＢ）拡散により供給される、Ｎｉ（１１１）上でのグラフェンの島の界面成長を模式的に表す。
【図６Ｂ】特定の実施態様例にしたがって、界面エネルギーとステップエッジエネルギーとの合計の最小化によって特定の成長温度における六角形の島の臨界寸法を決定する方法を表している。
【図７】時間の関数としてのｉｎ  ｓｉｔｕラマンピークの発現を表しており、Ｉｄ／ＩＧが０に近づきかつＩ２Ｇ／ＩＧが１に近づくとき、島が合体して連続グラフェンになることが認められる。
【図８Ａ】拡散データを表すグラフであり、濃度（％）対深さを表す。
【図８Ｂ】拡散データを表すグラフであり、濃度（％）対深さを表す。
【図９Ａ】拡散データを表すグラフであり、面積（ｃｐｓ  ｅＶ）対深さを表す。
【図９Ｂ】拡散データを表すグラフであり、面積（ｃｐｓ  ｅＶ）対深さを表す。
【図１０】Ｃ原子１個当たりの析出エネルギーと、Ｎｉ中のＣ固溶体からのＮｉの解離エネルギーとの対比を表すグラフである。
【図１１】クエンチ温度Ｔの逆数に対し、界面におけるａ−Ｎｉ／ｃ−Ｎｉ−Ｃ過飽和固溶体中のＣ原子の濃度に関するＸＰＳ実測値と理論値とをフィッティングさせたアレニウスプロットであって、クエンチ温度はキュリー点Ｔｃ以上である。
【図１２】本明細書で説明する技法例にしたがって作成した試料に関する、６５０℃での熱処理後のＳｉウェハー上のＮｉのＸＲＤデータを表している。
【図１３】特定の実施態様例にしたがって作成した試料の、温度に対する２軸応力を表す。
【図１４】様々なＨｅ流量において７００℃でアニール処理されたＮｉのＸＲＤ走査結果を表す画像である。
【図１５】本開示の特定の原理を実証するのに役立つ顕微鏡写真を挙げる。
【図１６】特定の実施態様例にしたがって形成されたＮｉ／Ａｇ／ＺｎＯコーティング（左）及びグラフェン／Ｎｉ／Ａｇ／ＺｎＯコーティング（右）の表面顕微鏡写真を表す。
【図１７】特定の実施態様例にしたがって作成した試料の、共焦点ラマン分光データを表す。
【図１８】特定の実施態様例にしたがって成長させたグラフェンの転移に関するラマンスペクトルを表す。
【図１９】特定の実施態様例にしたがってＳｉＯ２上で成長したグラフェンのＩ２Ｄ／ＩＧピークカウント数を表すヒストグラムである。
【図２０】特定の実施態様例にしたがってＳｉＯ２上で成長したグラフェンのＩＤ／ＩＧピークカウント数を表すヒストグラムである。
【図２１】特定の実施態様例にしたがって作成された最上層グラフェンと最下層グラフェンとを比較したラマンデータのグラフ（スペクトル及びピーク位置）である。
【図２２】特定の実施態様例にしたがってグラフェンを成長した場合に従来のリソグラフィー法を用いてどれほど微細なパターニングを行えるかを表す画像である。
【図２３】特定の実施態様例に関して応力機構を調べる際に用いたカンチレバー画像例を表す。
【発明を実施するための形態】
【００３１】
特定の実施態様例は、ガラス上への大規模なグラフェンの析出方法及びそれに関連する物品／装置に関する。特に、特定の実施態様例は、ガラス転移温度Ｔｇ未満の温度で析出することによる、Ｎｉ含有（例えば、金属Ｎｉ、ａ−Ｎｉ、ａ−Ｎｉ：Ｐ、ｃ−Ｎｉ、ナノ結晶Ｎｉなど）薄膜とガラス基板との平滑な界面でのグラフェンの直接析出に関する。Ｎｉのガス面での気相誘発炭素溶解に続いてバルク膜中での拡散、そしてその後のニッケル膜の炭素過飽和状態の（ｃａｒｂｏｎ−ｏｖｅｒ−ｓａｔｕｒａｔｅｄ  ｏｒ  ｃａｒｂｏｎ−ｓｕｐｅｒ−ｓａｔｕｒａｔｅｄ）支持面における平衡偏析までの一連について、ＤＳＣ、電子エネルギー損失分光法（ＥＥＬＳ）、ｉｎ  ｓｉｔｕラマン分光法及びＸ線光電子分光法（ＸＰＳ）で調べた。例えば、前駆体ガス流量、暴露時間及び温度に応じて少なくとも３つの異なる平衡状態がＮｉ／ガラス界面で発生する。つまり、
【００３２】
・Ａ：ニッケル中の高温で希薄な炭素固液体相、
・Ｂ：温度による急激な転移によってＡから分離された、凝縮グラファイト単分子層（ＭＬＧ）及び数層のグラファイト層（ＦＬＧ）の析出、及び
・Ｃ：多層ヘテロエピタキシャルグラファイトの析出。
【００３３】
希薄なＮｉ−Ｃ固溶体からＮｉ結晶によって析出するグラフェンのＧｉｂｂｓ  自由エネルギーは、約−０．４２ｅＶであることが分かった。この値は、同一固溶体から得られるグラファイトのＧｉｂｂｓ自由エネルギーよりも約０．０８ｅＶ高い。そのため、状態Ｂは、グラファイトがニッケル結晶中へ溶解する場合に観測される平衡温度よりも約１００Ｋ高い温度で平衡状態を保つ。この現象は、Ａ→Ｂ→Ｃへの転移におけるエントロピーの低下（約０．０５ｅＶ以内程度）に起因すると考えられる。観測された平衡状態ＡからＢへの転移は、偏析を調べる際に検出された第１平衡状態の表面相転移であると考えられる。当然、Ｎｉバルクを通る他の経路もあり得ることが分かるであろう。例えば、Ｃは、粒界においてＮｉから基板へ向かって拡散する可能性があるが、エネルギーが少なくてよいことから、粒界中への拡散定数が低いときに、低い温度を、潜在的に高速プロセスで利用できることが見いだされている。
【００３４】
金属含有触媒膜は、約１〜１０ｍＴｏｒｒ（好ましくは）のＨｅガスへの暴露によって（圧力をかけながら）プレストレスを与える。Ｈｅ原子は、暴露時の高温でＮｉ中に拡散して（サブステーション並びに介在性）、触媒薄膜に膨潤又は歪みを生じさせる。
【００３５】
炭素析出によって生じた歪みの大きさに応じて、Ｎｉホストマトリックスの外側と基板界面とにグラフェン形成が生じる。グラフェン核シートが形成されてその格子がＮｉホストマトリックスから分離すると、歪みエネルギーはゼロに近づく。析出後、Ｎｉ中の固有の正味圧縮応力によって金属含有触媒膜が剥離されて、グラフェンが基板へ接着する。金属薄膜のパターニングにより、例えばガラス及びＳｉ上にグラフェンが選択的に成長される。
【００３６】
本明細書に記載の技法例は、現行の触媒ＣＶＤ成長に比べ、低温において急速な速度で生じ、かつ／又は拡散律速であるためクエンチングの代わりに正の温度上昇速度を伴って生じる点が異なる。グラフェン形成開始は、疑似平衡定数（又はゼロ析出しきい値）によってガス面のプロセス条件と関連しており、それを超えるとグラフェンが界面で形成される。ラングミュア等温線に基づく単純な反応速度論モデルにおいて、ニッケルへの炭素の溶解に関する活性化エネルギーと、１ミクロン程度の触媒厚さに対し数十秒又は数分程度のグラフェン析出開始に関する時間定数τＧと、の両方が実験データから引き出される。そのため、τＧは、従来のＣＶＤ技法にかかる成長時間スケールに比べて桁違いに小さい。析出時間スケ―ルτＧに関し、ニッケル中での炭素の拡散距離は基板へのＮｉ及びドーパント（例えば、Ｐ）原子の拡散距離よりもかなり長い。
【００３７】
前記と同様に触媒からの炭素拡散流束に関して、ニッケルフィルム中での炭素濃度のこのような空間的勾配に影響を及ぼす要因は、以下であるか、又は以下を含むと考えられる：
・Ｎｉ膜の支持面に対する気相内の炭素の活性の勾配の存在。
0006416191.tif 000003
これは結果として、膜圧全体のＣの化学ポテンシャルの勾配、例えば
0006416191.tif 000004
となる。プロセス条件に応じて、例えば、炭素の拡散は、ガス暴露面から支持面へ不可逆的に生じる可能性がある。
・ニッケル薄膜表面は、ニッケルを濃厚化することで意図的に非晶質化する。非晶質ＮｉでのＣの溶解又は溶解度は、結晶相でのＣの溶解又は溶解度よりも大きい。このことにより、ガス暴露面からのＣの吸収プロセスがｃ−Ｎｉよりも低い温度で実行可能となり、膜全体の濃度勾配が維持される。
・加熱及び冷却の両方のシーケンス中、金属含有触媒膜の支持面とガス面の間には温度勾配：温度Ｔ（ｚ＝０）＞Ｔ（ｚ＝ｈ）がある。この条件はまた界面応力の原因にもなり、合計するとＮｉ支持面における特定のせん断歪みになる。支持面におけるＮｉでのＣの溶解度には、Ｎｉ薄膜のガス面に比べて、歪みによって引き起こされる低下が存在し得ると考えられる。
【００３８】
このプロセスの初期段階は、触媒表面でのＣ２Ｈ２の解離吸着である。この表面プロセス後に、バルク吸収プロセス、すなわちＮｉへのＣの溶解が続く。前記プロセスの反応速度論は、炭素分子の吸着速度Ｒ（分子数ｍ−２ｓ−１）で表される。これは、炭化水素類の接着確率Ｓと流束Ｆの積で表すことができる。Ｓは累積確率関数（０≦Ｓ≦１）であり、活性化エネルギーＥａｄｓ及びサイト関数ｆ（θ）で表され、これにより空の表面サイトの割合が定量化される。Ｓはまた、結晶面にも依存しており、表面再構成の影響を受ける可能性もある。
【数１】
0006416191.tif 000005
【００３９】
吸着されたＣ２Ｈ２のうちあるわずかな部分は、表面に再配置されて非晶質炭素相ａ−Ｃとなる。この膜の減損には２つの機構が関与している。第一に、この反応は可逆性であり、水素を表面膜に接触させて供給し続けることによってａ−ＣがＨ原子でエッチングされることがあり、上記式を計算することで可逆プロセスについての説明も可能である（ある意味では、化学吸着反応の典型である）。第二に、炭素はニッケルバルクの表面下に溶解する。与えられた条件（Ｐ、Ｔ）では、ａ−Ｃの平衡状態の厚さは長い時間をかけて発現し、解離定数ｋで表される。
【数２】
0006416191.tif 000006
【数３】
0006416191.tif 000007
【００４０】
関与する温度では、ニッケル触媒の表面で解離吸着が生じる。非晶質炭素相の形成は、ｋ≧１であるから、表面で優先される。非晶質炭素は、その結果、ニッケル中でＣを溶解するための固形原材料を形成し、炭化ニッケルの代わりに空間的に勾配のある固溶体を形成するが、これは関与する温度では不安定である。Ｎｉ中のＣ固溶体は表面（ｚ＝０）の真下に形成し始めると考えられる。実験検証は高解像度ＸＰＳ及びＥＥＬＳで行った。
【００４１】
ａ−Ｃの真下でのＮｉへの炭素の可逆性溶解は、１モル当たりＧｓｏｌの溶解に関する正の自由エネルギーと、方向性を決定する平衡定数ｋｓｏｌとで表されるエネルギーを必要とする可能性がある。解離吸着プロセスと溶解が連続して作用するため、Ｎｉ表面下でのＣの平衡濃度に関する式は、ａ−ＣとＮｉの界面（例えば、ｚ≧０）で得られる。炭化水素ガスの分圧と水素分圧との比が増大すると共に温度も上昇すると、表面での炭素析出が促進される。しかし、ａ−Ｃの正味の析出が表面で生じない場合、ａ−Ｃの形成が水素エッチング及びＮｉへ溶解の速度によってバランスが保たれているため、ガス分圧比条件に関する一連の平衡プロセス条件が存在する。この条件は、ゼロ析出しきい値ｋＧＰＴと称されかつＨ２とＣ２Ｈ２の分圧比に等しい平衡定数で表される。このとき、炭素はニッケル膜の片面又は両面のどちらにも形成されない。ｋＧＰＴは、炭化水素（Ｃ２Ｈ２）とその解離生成物（水素及びａ−Ｃ：Ｈ）との化学ポテンシャルの差の指数値に等しい。
【数４】
0006416191.tif 000008
【数５】
0006416191.tif 000009
【数６】
0006416191.tif 000010
【数７】
0006416191.tif 000011
【００４２】
平衡定数値ｋは、気相成分の相対的な分圧とニッケルへの炭素の溶解に関するＨｅｎｒｉａｎ則定数とから求める。式（４）から、ニッケルへの炭素の溶解は気相の炭素形成に対する親和性に左右されることが分かる。例えば、炭素形成に対する親和性が高いほど（高いＰＣ２Ｈ２／ＰＨ２比）、ニッケルへの炭素の溶解度が高い。ニッケルへの炭素の平衡溶解度ｋｓｏｌもまた温度と共に高くなる。これは、気相への炭素の親和性（Ｎｉにグラファイトを溶解したＣ２Ｈ２の化学ポテンシャル）が解離生成物の親和性よりも高いことに起因する。
【００４３】
Ｎｉ膜のガス面及び断面において、Ｃ溶解度は非晶質炭素の熱力学特性から求められ、グラファイトの溶解度とは異なる。他の研究者らにより実行及び報告されたメタンと水素の混合物に接触しているニッケルへの炭素の溶解度測定値が、上記論拠を実証している。飽和時の炭素含量は平衡状態のグラファイトとの混合物よりも３５％高いことが確認された。ニッケル膜のガス面でニッケルに溶解した炭素の濃度は、支持面での溶解度を上回る可能性があることから、ニッケル全体に濃度勾配が生じ、その結果、ニッケル膜中に炭素拡散するための原動力が生じる。
【００４４】
金属Ｎｉ中に炭素がバルク拡散するための原動力は、原則として、Ｎｉと接触している様々な形態の炭素の活量の勾配に関連している。気相前駆体（例えば、アセチレン）中での炭素の活量が、生成物であるａ−Ｃ及びグラファイトよりも非常に高いため、ガス／金属界面での炭素溶解度と金属／炭素界面での炭素溶解度とには差がある。このことが、炭素がバルク中で支持面界面へ向かって拡散する傾向を説明するのに役立つ。支持面での炭素の濃度はその後、ある値に達し、冷却すると過飽和溶解液を生成してＣ析出を引き起こす。
【００４５】
歪みエネルギーの最小化法を利用すると、炭素は析出して他のどんな形状よりも平坦なディスク形状となるが、これは、シートの面は自由に膨張できるためであり、異方性材料では、シートが、析出格子が伸縮し易い平面に形成される場合にこのエネルギー低下が特に有効と考えられる。ａ−Ｎｉ中での（グラファイト対ニッケルのモル体積比を用いた）グラファイト析出の具体的事例において、歪みエネルギーの低下はおよそ半分未満である。そこで、歪みエネルギーは、炭素を析出させてマトリックス膜から分離させることにより、有効に解放できるものと考えられる。析出格子をマトリックスの格子と部分的に不連続にさせることによって、更なる析出成長が生じ得る。析出格子点と元来同一空間を占めているマトリックスの格子点とは１対１の関係でなくてもよい。炭素原子の管理は、原子の交換が拡散によってなお生じているとき、析出中の炭素の合計数が、マトリックスから失われた炭素数に等しいことを伴う場合がある。これは、せん断歪みが消滅して一様な２軸圧縮（潜在的にはそれのみ）が残存するように析出物が再結晶化することを意味する。ディスク状析出物の壁は、ますます多くの原子がその体積に埋もれるせいで外側へ向かって膨張する。次いで、この取り込みが再結晶を生じさせることで、原子は圧縮中心から除去されて周縁部付近の領域に送られる。最初に歪みが引き起こされた領域が再結晶化の原因として作用するときに放出される歪みエネルギーによって、このように低温で生じる炭素の結晶化が可能となる。
【００４６】
Ｎｉ／ガラス界面でのグラフェンの形成は必ずしも炭素拡散だけで説明できるものではない。ニッケルへの炭素原子の吸着及び拡散については、初期段階のグラフェンの成長機構を理解するために密度汎関数理論計算で調べた。表面での拡散と下層での拡散の結果を合わせると、低指数ニッケル表面間のエッジ周辺での拡散挙動からは、成長がニッケルナノ粒子のエッジ領域全域で拡散バリアだけでなく成長温度にも関連していることが分かる。この結果は、温度などに応じて反応速度論的に又は熱力学的に制御される反応機構を考慮すると説明することができる。
【００４７】
図１は、本開示に開示されている発見を検証するのに用いられる構成の概略図である。図１は、コールドウォール（ｃｏｌｄ−ｗａｌｌ）ＣＶＤ装置であり、局所的熱がチャンバ全体ではなく基板に接続されている。図１の例では、抵抗方式で（例えば、Ｎｉに電流が流れるように）加熱を行う。しかし、別の実施態様例に関してはその他の加熱アプローチを使用してもよいことが分かるであろう。例えば、特定の実施態様例では、タングステン若しくは他のハロゲンランプ、赤外線（例えば、短波長赤外線若しくはＳＷＩＲ）素子、誘導加熱器、マイクロ波照射器、及び／又はレーザなどを使用してよい。熱集束（例えば、抵抗手段及び／又は他の手段による）は、効率の悪いチャンバ全体とは対照的に、Ｎｉへ直接エネルギーを供給する点で有利であり得る。ガスはチャンバ中を流れており、一つのチャンバが図示されているが、別の実施態様例では複数のチャンバ及び／又はマルチゾーンチャンバ若しくは多段式チャンバを使用してもよいことが分かるであろう（例えば、異なるガスを潜在的には別々のチャンバ、ゾーン及び／又は段階へ供給する）。ガス流は、所望の精度及びタイミングが得られるように、例えばガス流量調整器や複数のポートなどを用いて細かく制御してもよいことが分かるであろう。さらに、石英管が図示されているが、別の実施態様例ではその他のチャンバを使用してもよい。
【００４８】
図２Ａは、特定の実施態様例にしたがって、グラフェンの成長プロセスと、Ｎｉを除去してガラス、Ｓｉ及び／又はその他の基板の上にグラフェンを残すことと、を被覆物品例と併せて模式的に表している。図２Ａに示すように、グラフェンはＮｉ金属含有触媒層の上下に形成される。ここで、上方のグラフェンが先に形成される傾向がある。図２Ａでは、左から右へ向かって、基板上でのニッケルの初期成長、次いで、ニッケル上及びニッケルと基板の間それぞれでの、上下にグラフェン層を有する中間生成物の形成、そして最終的に、層間剥離を制御することで下方のグラフェンのみが基板上に供給された最終被覆物品が示されている。図２Ａの３つの概略図はその時間内のスナップショットであることが分かる。図２Ｂは、特定の実施態様例にしたがって本質的にＮｉと置き換えてＣの成長を可能にする応力を生じさせる、「拡散ウェッジ」の形成方法に関する概略図である。この意味で、図２Ｂは、図２Ａの左の画像と中央の画像の間で何が発生しているかを表している。図２Ｂの第１段階では、炭素が矢印位置でＮｉバルクの粒子間へ入り込む（そして、場合により、粒界よりも遅い速度で結晶粒自体の中にも入り込むが、そのことは明確にするため示していない）。Ｈｅ及び熱への暴露前及び／又は暴露中、Ｎｉには欠陥が生じやすくなって、転移が生じ、かつ／又は二つの対となる部位を形成する。炭素は、Ｎｉ中に拡散して第２段階のバツ印の位置に存在する。これは、Ｃが取る「好ましい経路」だと考えられる。しかし、炭素は必ずしもＮｉバルク中に（例えば、粒界に又は粒界中に）閉じ込められたままではない。すなわち、このプロセスが続くと炭素はＮｉの深さ方向に進んで、例えば第３段階に示すように、Ｎｉバルクと基板との間のガラス表面上を外側に向かって広がる。しかし、例えば、グラフェン層がＮｉより下部の基板表面上で完全に形成される前に加熱を停止した場合、中間生成物を提供するのが好ましいことがあり、当該中間生成物としてはＮｉ最上部及びＮｉバルク内（例えば、粒界で又は粒界中で）のＣ上でのグラフェンの成長が例として挙げられることが分かった。この中間生成物は加工してくれそうな業者へ引き渡されて、そこで加熱を再開してグラフェン層を完全に形成することもある。このようにして、上層のグラフェン層及びＮｉは、今までに形成されたグラフェン下地層及び基板を本質的に保護することができ、下方のグラフェン層は、製造プロセス全体に適合し、かつ／又は別様にふさわしい、所望のときに前記加工業者によって形成される。
【００４９】
図３ａは、特定の実施態様例にしたがって、Ｈｅ及びＣ２Ｈ２の流量とグラフェンが成長するＳｉ基板の温度とを時系列で示すグラフであり、図３ｂは、図３ａの部分拡大図である。図３ａ及び図３ｂに示すグラフは、急速な高温プロセスに相当することが分かる。この点において、図３ｂは図３ａの拡大図であり、初期の非常に急速な温度上昇を示している。図４ａ〜４ｂは、特定の実施態様例とあわせて利用可能な別のプロファイルにおける、Ｈ、Ｈｅ及びＣ２Ｈ２に関する温度及び流量と時間との対比を表す。図４ａ〜４ｂもまた、急速な高温プロセスに相当する。
【００５０】
図５は、用いたアニールガスに応じたラマンスペクトルを表す。析出したグラフェンの品質は、本プロセスのアニール処理部の膜に引き起こされた応力の量に大きく左右される。低い方のＤピークは、エッジモード欠陥が少ないことを表し、結果として、島がほとんど形成されないこと、すなわち言い換えれば、より連続的なグラフェン層が形成されることを示唆している。２Ｄ／Ｇ比は層の数をうまく表している。例えば、Ｈｅガス及びＡｒは水素よりも高い２Ｄ／Ｇ比をもたらす。以下に（より詳細に検討される）図６Ａは、ラマン信号においてＤピークとして表される領域エッジ不規則モードを示しており、また、図６Ｂは、ニッケル上でのグラフェンの成長の仕方を表すエッジ部の平面図である。図６Ａ〜６Ｂから分かるように、（１１１）ニッケルとグラフェン成長との間には密接な格子整合が存在する。図７は、時間の関数としてのｉｎ  ｓｉｔｕのラマンピークの発現を示していることに留意する。
代表的なゼロ析出概念の条件
【００５１】
Ｎｉ膜の支持面でのグラフェン析出方法に関する熱力学は、上記ゼロ析出概念の条件と併せて説明することができる。このプロセスでは、気相と最終生成物であるグラフェンとは直接接触していない。本プロセスの熱力学は、実験から、いくつかの温度において炭素析出もガス化もない条件を求めることにより得られる。この条件は通常、この可逆性表面反応における平衡という。本開示では、この条件をグラフェン析出しきい値（ＧＰＴ）と称し、炭化水素解離反応中に金属表面で生じる通常の基本的な表面反応段階とは異なるグラフェン形成の全体的な機構に多くの段階（例えば、吸着、解離、溶解、及び析出）が必要とされるとき、特定の反応のためにそこへしきい値定数を代入する。これは非可逆性であるため、前記拡散工程は、通常の基本的な表面反応段階とは明らかに異なる挙動を示す。しきい値から外れた条件下では、ニッケルへの炭素の拡散は一方向、つまり、ニッケル膜触媒のガス面から支持面に向かって、またはその逆方向に生じる。しきい値では、連続して展開する表面反応、拡散及び析出の速度がいずれもゼルになる。触媒膜の支持面では、グラフェン炭素とニッケル中に溶解した炭素との間の平衡は次のように表される。
【数８】
0006416191.tif 000012
【００５２】
ニッケル膜の支持面でニッケルに溶解した炭素の平衡濃度は、ニッケル溶解度中の非晶質炭素の溶解度であって、非晶質炭素の熱力学的特性から求められる。ＧＰしきい値では拡散速度もゼロになるので、ニッケルに溶解した炭素の濃度及びその化学ポテンシャルは、ニッケル厚さ断面ｈ全体にわたって均一であり、ニッケル中の非晶質炭素の溶解度と等しい。ここで、ニッケルは等方性で非晶質であると考えられる。
【数９】
0006416191.tif 000013
【数１０】
0006416191.tif 000014
【００５３】
平衡時には、ａ−Ｃの真下の、ニッケルに溶解した炭素と表面炭素の化学ポテンシャルは等しいため、以下の式が成り立つ。
【数１１】
0006416191.tif 000015
【００５４】
最終的に、Ｎｉ中でのＣの固相溶解は気相と関係があり、表面炭素と平衡状態にある。アセチレン解離の場合は次の式が成り立つ。
【数１２】
0006416191.tif 000016
【００５５】
平衡状態ではすべての連続段階の炭素の化学ポテンシャルが等しくなければならないため、式（１０）及び（１１）から次の関係が当てはまる。
【数１３】
0006416191.tif 000017
【００５６】
こうして、次の式を導くことができる。
【数１４】
0006416191.tif 000018
【００５７】
したがって、しきい値定数Ｋｇｐの値及びグラフェンン析出しきい値における気相組成は、Ｎｉ表面と接触している非晶質炭素の熱力学特性から求められる。しきい値定数は、炭素形成速度がゼロのときのアセチレンと水素の分圧を測定することにより、実験的に求めることができる。ラマンは、このしきい値を研究するのに有用な手段である。例えば、アセチレンと水素の分圧比を増大させることで前記しきい値から外れると、グラフェンと非晶質炭素が共に２界面間で形成する。
【００５８】
７００〜１０００Ｋにおいて高分散ニッケルと非晶質炭素基板との相互作用を研究している他の研究者らによって原動力と同種の現象も確認されており、炭素原子がニッケルに溶解して、再度グラファイトとして析出することが確認された。言い換えると、非晶質炭素のグラファイト炭素への転化が生じた。この触媒作用による転化は、溶解−析出機構によって進行するものと考えられるが、原動力は、炭素の初期形態と最終形態との間のＧｉｂｂｓ自由エンタルピーの差であると考えられる。この原因はおそらく溶解度差であり、結果として、炭素の転移につながる濃度勾配が生じる。しかし、前記研究者らは、析出が生じるときに歪みの影響を考慮していなかった。
【００５９】
本明細書で述べるように、化学ポテンシャルの勾配の効果と界面歪み（例えば、熱膨張又はＣＴＥの係数の熱的不整合に関するもの）は共に、Ｎｉ薄膜全体での炭素の溶解度の勾配に対する原動力であると考えられる。触媒は膜として働き、また、グラフェン形成に対する全体的な原動力は気相とグラフェンとの間の化学ポテンシャルの差である。これは、ニッケルのガス面と支持面での異なるＣ溶解度、及び最終的に前記膜全体に炭素の拡散を引き起こす濃度勾配を生じる。ＧＰＴ条件は、気相炭素の溶解度がニッケルへのグラフェンの溶解度と等しい条件と判断することができる。純粋な熱力学的論拠に基づいて、支持面でのグラフェン析出はガス面でのａ−Ｃ相の形成と結び付く。ニッケルにより、ａ−Ｃがグラフェン及びグラファイトへ転化される。特定の実施では、ニッケル膜のガス面にａ−Ｃが形成しなければ、界面でのグラフェン析出は生じない。そのため、熱力学及び反応速度論、ひいてはグラフェンの形成は、ガスの分圧、温度及び任意の不純物に影響され得ることが分かるであろう。一連のガス流量調整器などの精密制御を調整することでグラフェンの形成を制御することができる。
ニッケル／ガラス界面でのグラフェンの定常状態析出例
【００６０】
触媒のガス面での炭素形成につながる気相条件では、正味の炭素拡散速度は正の値である。連続段階の速度はそれぞれ定常状態では等しいため、ある特定の濃度勾配が生じ、これは、表面反応、解離及びニッケル膜中での炭素拡散のそれぞれの相対速度から求められる。したがって、炭素拡散は、厚さｚ＝ｈの触媒スラブ上に平衡厚さδの非晶質炭素が析出することによって生じるものと考えられる。界面での炭素濃度は次のようになる。
【数１５】
0006416191.tif 000019
ここで、
【数１６】
0006416191.tif 000020
【数１７】
0006416191.tif 000021
【００６１】
ａ−Ｃ及びニッケル中での炭素の拡散率に応じて多数の考えられる事例が生じる。偏析挙動のために、ある特定の濃度勾配がａ−Ｃ膜全体に存在する。ａ−Ｃ膜中での拡散は非常に迅速なため、表面炭素と縁の真下のニッケルに溶解した炭素との間に平衡が存在すると考えられる。式（１６）からは、
0006416191.tif 000022
値が非常に低い場合、ニッケル中の炭素濃度はほぼ均一である。しかし、
0006416191.tif 000023
のより現実的な場合、濃度勾配は無視できないので、粒子のガス面での炭素濃度は支持面に比べて実質的に増加する。これは、ニッケルへの炭素の溶解度が粒子のガス面で高いために起こり得る。また、これは炭素の平衡表面被覆も増加させて、表面炭素のガス化速度を高めかつ炭素析出の正味速度を低下させる。拡散は明らかに単なる速度決定工程ではないが、炭素の表面被覆率にも左右されるので炭素形成速度にも影響を及ぼす。拡散性が更に低下するにつれて、粒子のガス面での濃度が気相炭素の溶解度と等しい場合、最終的に最大濃度勾配が生じるので、炭素拡散は、場合により、本プロセスの唯一の速度決定工程であると考えられる。ガス化に対して親和性がある場合、正味の炭素形成速度は負となり、濃度勾配は解消される。濃度プロファイルデータに関しては８Ａ〜８Ｂを、そして領域解析に関しては図９Ａ〜９Ｂを参照されたい。図８Ａ〜８Ｂの変調又は局在ピーク（ｐｅａｋｓ／ｐｅａｋｌｅｔｓ）はニッケル粒界における及び／又はその中のどこに炭素残留が存在しているかを示していることが分かった。図８Ａ〜８Ｂは、そのため、基板から除去されたグラフェン／ニッケル／グラフェン積層体の最上部及び最下部からニッケルバルク内での炭素拡散プロファイル、並びにそこでの炭素の周期性を表している。図９Ａ〜９Ｂは、該当する面積密度データを示している。触媒の支持面での濃度は、ニッケルへのグラファイトの溶解度である。ガス化条件及び拡散性に応じて、様々なプロファイルが得られる。触媒薄膜のガス面においてニッケルに溶解した炭素濃度がゼロに等しい場合、最大濃度勾配が生じる。これは、グラファイトの現行のＣＶＤ析出機構を説明している。ＧＰＴしきい値では、炭素形成とガス化とに対して親和性がある領域を分離するが、ニッケルに溶解した炭素の濃度は均一でありかつグラファイト炭素の溶解度と等しい。
グラフェンシートの核形成例
【００６２】
炭素形成に対して親和性を有する混合物が支持面に炭素を有しない触媒と接触した場合に引き起こされる事例がある。ニッケル中に存在する均一な炭素濃度は、ニッケルへの気相炭素の溶解度と等しく、グラフェンの飽和濃度よりも高い。過飽和が十分に高ければ、グラフェンの核形成が生じる可能性がある。核形成及び偏析挙動中のニッケル中の炭素濃度は非常に高いため、炭素の表面被覆率が非常に高く、その結果、正味の表面反応速度はゼロとなるが、混合物は炭素形成に対して親和性を示す。核形成後、膜の支持面での濃度はグラファイト炭素の飽和濃度まで低下する。アセチレンによって析出されるグラファイト炭素の核形成に関する情報は、ラマンＩ２Ｄ／ＩＧ線の強度比対時間曲線を解析することと、様々な炭素形成条件を同様の触媒試料上に順次付与した実験と、から得られる。Ｃ２Ｈ２解離に関する典型的な重量対時間曲線には、炭素形成速度が増加する領域と一定速度の領域の２つの領域がある。Ｃ２Ｈ２分解では、ＣＨ４（メタン）：Ｄ分圧比（ＰＣＨ４：Ｄ）が１：５ｂａｒでかつ水素の不存在下を除いて、触媒の段階的な失活による速度減少領域が確認されなかった。実際の誘導期間は、その間、速度がゼロであるが、炭素形成に対する親和性が非常に低い条件下でのみ確認された。速度増加期間は、グラフェン島の核形成時間に起因する。グラフェン島の核形成時間に大きな差がある可能性が高い。迅速に核形成して最終成長速度に達すると思われる島もあるが、その他のフィラメント部分は未だ核形成中である。このことは、温度が低くても、熱力学的な力によって、場合によりナノチューブを生じさせる、かつ／又はナノチューブの形成に好ましい条件を作り上げる可能性がある。新たな島を核形成する必要がなくなると、一定の炭素形成速度に達する。２つの異なる炭素形成条件を同一触媒試料に順次適用した後、同一条件下で水素によりガス化することで、有益な情報が得られる。高い親和性の条件（低いｐＨ２）により、炭素形成に対する親和性の低い条件（高いｐＨ２）が少しの間中断された。親和性の低い条件下での炭素形成速度は、試料を炭素形成に対して親和性の高い条件に短時間暴露した後、大幅に増加する。（用いた触媒上での）その後のガス化速度は、新たに調製した触媒試料へ親和性の低い条件のみを適用した場合に比べてはるかに高いが、新たに調製した触媒試料へ親和性の高い条件のみを適用した場合に認められるガス化速度と同等である。さらに、炭素形成に対して親和性の高い条件では炭素形成速度の新たな増加期間が認められ、これは、新たに調製した触媒試料で実験を開始した場合に観測される速度増加期間と非常に類似しているが、炭素形成に対して親和性の低い条件では既に一定の炭素形成速度に達していた。
【００６３】
適切な規模では、炭素形成速度の新たな増加期間はより長く、２つの条件間の親和性の差が大きい場合は遅い方の速度から開始することが分かる。この現象は、炭素形成に対して親和性の高い条件下で認められる成長中の島の数密度が大きいことで説明される。特定のグラファイトの核では、核形成するために高過飽和度が必要なため、炭素形成に対して親和性の低い条件下では少数のグラフェン島のみが核形成する可能性がある。炭素形成に対して親和性の高い条件で核形成した島の数が多いほど、後続の親和性の低い条件でも更に成長して炭素形成速度が高くなる可能性があるか又は後続のガス化中にガス化してガス化速度が高くなる可能性がある。これはまた、炭素形成に対する親和性の低い条件の後に親和性の高い条件が続く場合に新たな速度増加期間が確認されることでも説明される。炭素形成に対する親和性への成長中の島の数の依存については、炭素フィラメント形成の反応速度論モデリングを行う場合にも考慮しなければならない。この現象を理解していないと、実験結果及び反応速度論モデリングの偏りにつながる可能性がある。例えば、異なる金属表面積の触媒上で速度を測定して反応速度論モデリングの実験結果と結び付けることに匹敵する場合がある。
グラフェン島形成例に関するエネルギー論
【００６４】
固相間の界面は、一般に、整合性界面（完全な格子レジストリがある）、歪みのある整合性界面（不完全な格子整合に起因するものであって、この場合、歪みエネルギーは成長中の粒子の寸法と共に増加して、半整合性界面へ移行する）、半整合性界面（転位の導入が歪みエネルギーを減少させるが、それ自体が系のエネルギーの一因となる）、又は非整合性界面（界面に整合が全くない）に分類することができる。一般に、界面の自由エネルギーは、２つの層が整合するほど最小限に抑えられる。非整合性界面同士は、エネルギーが高く、また、原子の動きが非常に自由なために比較的動かし易い。
【００６５】
析出物が成長するときに親マトリックスに存在する応力は、析出物の形状に多大な影響を及ぼす。析出物を回転楕円面としてモデル化することによって、歪みエネルギーが形状にどのように関係しているかが分かった。円板又は平板として成長するのが好ましいことも明らかである。析出物粒子には、マトリックスと整合性のある界面と非整合性の界面とを有する可能性がある。非整合性界面の動きが大きいほど、この方向への急速な成長につながる。この異方性成長によって、平板及び円板形態が生じる。境界となる整合性界面同士は、マトリックス内の結晶面と平行である。
【００６６】
固溶体の析出／離溶には合金を過飽和状態（溶解溶質の量が、位相図から予想される平衡量よりも多い）までクエンチングする必要がある。その後、加熱スケジュールを付与して析出物の性質を制御してもよい。
【００６７】
核形成開始時に少数の炭素原子が触媒の炭素飽和支持面上に析出されると考えられる。これら炭素原子を組み合わせることで炭素原子が六角形に配置された小構造を形成する可能性があり、それをグラフェンシートに変換して、そのエッジを金属表面に接合する。この形状の層状核は、歪みを最小限に抑えて炭素クラスター内でのダングリングボンドを削減するので好ましい。核は、炭素原子が核のエッジへ追加析出するにつれて成長する。
【００６８】
核形成後、島は、次のいくつかのシナリオにしたがって成長し得る。第一のシナリオでは、核が成長し続けてグラファイトシートを形成し、それが金属／ガラス界面のかなりの部分を被覆する。この成長と生じたグラファイトのその後の剥離とによって、界面とある角度で又は平行に方向づけられた様々なグラファイトシートが生成される。第二のシナリオでは、最初の核の下に新たな核が形成される。この多層式の核の中心部は、堆積物の直径を決定する臨界寸法に達するとすぐに表面から分離し始める。第三のシナリオでは、同一金属粒子の表面に複数の核が析出し、それらの相互作用によって更に大きな島が形成される。核形成頻度が十分に高い場合、一つの島の寸法は、核の臨界半径に相当する最小値に近づく。
【００６９】
上述のように、図６Ａは、Ｃ中への粒界（ＧＢ）拡散により供給されたＮｉ（１１１）上でのグラフェン島の界面成長を模式的に表している。図６Ｂに示すように、界面とステップエッジエネルギーとの合計を最小限に抑えることで、ある特定の成長温度における六角形の島の臨界寸法が決定される。
【００７０】
この成長モデルシナリオは、ｉｎ  ｓｉｔｕラマンで検証可能なある予測を行う。このモデルでは、グラフェン成長にかかる所定の島の特定の臨界半径、並びに実験条件及び表面エネルギーの関数としてのそれらの数／密度も予測する。
ニッケル／ガラス界面上でのグラフェン形成機構例
【００７１】
純粋なＮｉ及びＮｉ合金膜で被覆したソーダ石灰シリカ系ガラス上でのグラフェン成長を、減圧アセチレン雰囲気中で調べた。興味深いことに、高速ＣＶＤ装置と従来のチューブ型ＣＶＤ装置の結果は相違した。チューブ型ＣＶＤ装置では、加熱工程中にＮｉ合金膜が高温でガラス中へ拡散する。その結果、この方法を用いたグラフェンの品質は一般に低い。高速ＣＶＤ装置を用いると、合金膜の拡散が見られなかった。膜最上部のグラフェンの品質は低いままであった。しかし、ガラスと合金膜との間に高品質のグラフェンが形成した。合金膜をガラスからエッチング処理した後、数層のグラフェンが透明基板上に残留した。別法として、グラフェン成長後、最上層金属は、エッチングによって除去してもよく、又はガラス上でのその後の素子製造において機能し得る可能性もある。
【００７２】
炭素の表面被覆と最上層グラフェンの真下にあるニッケル中に侵入型溶解した炭素のバルク濃度との関係は、偏析等温線によって説明及び／又は公式化することも可能である。
【００７３】
いくつかのタイプが考えられるが、特定の実施態様例ではプロセス制御のためにラングミュア等温線を用いてもよい。ニッケル中に溶解した炭素の（１００）表面への偏析は、ラングミュア等温線によって高い被覆率まで説明することができ、さらに、Ｎｉ上への炭素フィラメントの形成中、金属／ガス界面には（１００）表面が最も多いこともＴＥＭ／ＳＡＥＤにより示されている。この方法では、炭素原子は溶体から表面へ偏析するが、同一表面部位では気相原子と競合せざるを得ない。このことは、メタン分解により標準条件下において様々な水素分圧で堆積したフィラメント状炭素の水素によるガス化結果を選定することによって説明される。ガス化速度は水素分圧に応じて最大値が現れる。これは炭素の表面被覆率の減少が原因である。炭素がバルクから別の部位へ分離される場合、その被覆率は水素の存在には影響されないものと見込まれていた。一部では高濃度の炭素による保護膜が存在するとも考えられており、その保護膜は、３５０℃未満の低温では表面炭化物とも称される。ニッケル粒子中での炭素の拡散は、ニッケル中での侵入型溶解炭素の拡散によるものとみなされる。
【００７４】
不足当量比の中間体である炭化物を用いたモデルは、ニッケルには非現実的であると考えられる。というのも、炭化物は、３５０℃超で分解することが知られており、定常状態での炭素島形成中に明確に確認できないためである。この中間体炭化物は、一般に、炭素形成に対して親和性がない場合、すなわちフィラメント状炭素のガス化中には、存在し得ない。炭素フィラメントはニッケル粒子の支持面に析出する。それどころか、炭素フィラメントは、金属／炭素界面に対して垂直方向への炭素層の連続形成と炭素層の転位により形成されることが分かった。
界面歪みの下でのグラフェン析出例の熱力学
【００７５】
適切な条件下では、グラファイトでも炭化ニッケルでもなく、グラフェンが析出する。すなわち、十分高温
0006416191.tif 000024
の低Ｃ（又は低Ｎｉ含量）領域のＮｉ−Ｃ系が理想的な固溶体を形成する。この合理的な仮定下では、末端要素それぞれの活量は、そのモル画分と等しい。そのため、理想的な固溶体と離溶体との平衡条件は、次の部分的な質量作用の法則で表される。Ωｉ、ｓ＝χｉ、ｓ（式中、χｉは末端要素のモル分率であり、Ωｉは末端要素それぞれに相当する純粋な相の飽和度である。）
【００７６】
この飽和度は末端要素の活性生成物（グラファイト及びＮｉを含む）の割合であり、固溶解から離溶体への解離反応の平衡定数でもある。そのため、飽和固溶体系とその析出物又は離溶体の末端要素との間の平衡は、複数の組成点からなる曲線で表すことができ、その座標は、ΔＧＣ／ｓｓ及びΔＧＮｉ／ｓｓ（固溶体（ｓｓ）から離溶体の末端要素への（原子１個当たりの）解離に関する個々のＧｉｂｂｓ自由エネルギー）である。図１０を参照されたい。どの任意の点においても、曲線の接線が析出物と溶体の領域の境界を画定する。２元固溶体では、このＧｉｂｂｓ自由エネルギー全体は次のように定義される。
【数１８】
0006416191.tif 000025
【数１９】
0006416191.tif 000026
【数２０】
0006416191.tif 000027
【００７７】
前記論理の結果は、Ｎｉ−Ｃ固溶体（ＮｉＣ）ｓｓ中のＣ（原子／単位体積）の濃度を表す式である。これは次のように表すことができる。
【数２１】
0006416191.tif 000028
【００７８】
様々な上記式を同等に組み合わせることで、飽和Ｎｉ−Ｃ固溶体系中での炭素の溶解度を表す式が得られる。
【数２２】
0006416191.tif 000029
【００７９】
例えば、飽和溶体からの析出点においてＮｉマトリックス中の炭素原子の濃度を［Ｃ］とし、そして単位面積当たりの横断する原子の流束をΓ［Ｃ］（ここで、Γは比例定数であり、Ｎｉ中Ｃの有効な拡散定数によって決まる。）と仮定する。したがって、Γ［Ｄ（Ｔ）］は活性頻度因子である。析出物中の濃度（利用可能な格子点に充填される割合）は１である。Ｎｉ中のＣ（グラファイトに関するもの）の溶解熱がΔＧであると仮定すると、溶体中、濃度は
0006416191.tif 000030
で表され、流動は
0006416191.tif 000031
である。ＮＩ−Ｃ／ガラス系を冷却すると、Ｎｉとガラスの間の膨張係数に生じた大きなずれが界面歪みを引き起こして、Ｎｉ中のＣの溶解エンタルピーが増加する。その結果、固溶体が界面で過飽和状態となる。この現象が離溶体の形成を引き起こす。析出がＣ原子１個当たりの歪みエネルギーＷｓを必要とする場合、かかる表面から外向きの流束は
0006416191.tif 000032
で表される。したがって、支持面の界面（ｚ＝ｈ）で流入する飽和溶液から析出されたＣ原子の正味の流束（Ｊｉｎ−Ｊｏｕｔ＝Ｊｐ）Ｊｐは次のように表される。
【数２３】
0006416191.tif 000033
ここで、Ωｉ、ｓは、非拘束Ｎｉ−Ｃマトリックス中のＣ溶質の過飽和度である。上記式から、解離、拡散並びに析出が温度活性化プロセスであることが明らかとなる。剥離されたＮｉ表面でのＣ濃度をクエンチング直前の温度Ｔｑの関数として求めることにより、溶解熱を除去することができる。
【００８０】
分かりやすくするために、体積Ｖの円筒形島Ｃ析出物がＣ原子約ＮｘＲ２個を含むと仮定すると、形成にかかる総Ｇｉｂｂｓ自由エネルギーは、析出エネルギー−Ｇｓｏｌと歪みエネルギーＷｓと表面エネルギーと境界面エネルギーの和で表される。液体マトリックスからの固相の析出は、熱力学的原動力と新たな固溶体表界面の形成に関するエネルギー損失とのバランスをとることで制御される。これにより、析出物の寸法及び形状が決定される。固体親相からの固相の析出も正に同様である。
【数２４】
0006416191.tif 000034
ここで、μはグラファイト析出物のずり弾性率であり、
0006416191.tif 000035
は析出物とマトリックスとの間の格子不整合である。
【００８１】
上述から、ΔＷは、Ｒ及びＮの関数として表される。言い換えると、歪みエネルギーの量はそれぞれ、島の周囲の長さに沿った原子の析出対島の厚さに沿った原子の析出に関わる。前記の量を最少化する手順を用いることで、析出物の半径と厚さの関係が得られる。析出中はＮ／Ｒが非常に小さい層状構造が好ましいことが分かる。Ｇがエントロピー項を有するため、高温ではＧｉｂｂｓ  自由エネルギーの−ＴＳ項は析出後に固溶体を更に安定化して、相転移を引き起こして島が成長するために更なるエネルギーを付与する。
Ｃｕｒｉｅ  温度超でのＮｉ中のＣの密度汎関数モデル例
【００８２】
ＣＡＳＴＥＰ及びＶＡＳＰにおける密度汎関数理論を用いて大きなＮｉ（１１１）表面上でのグラフェン島成長開始を調査することで、ステップエッジエネルギー、そして最終的には島の臨界寸法を求めた。Ｎｉ（１１１）上のグラフェン層は表面に均等に広がっている。グラファイトのバルク格子定数は２．４６Ａであるので、Ｎｉ上に層を形成することにより、Ｎｉ（１１１）基板の格子定数２．４８Ａに適合させるためにわずかな膨張が必要とされる場合がある。拡張エネルギー損失微細構造分光法を用いて（グラフェン被覆層）／Ｎｉ（１１１）系上で実験構造を決定することで、三重の凹み部分に２種類の炭素、すなわち、ｆｃｃ部分に１種、そしてｈｃｐ部分に１種を有するモデルを得た。本明細書では界面でも同様のモデルを用いる。最外Ｎｉ原子の最上部に炭素原子が１種、そしてｆｃｃ凹み部分にもう１種の炭素原子が配置された構造モデルが最も適している。図６Ｂを参照されたい。Ｎｉ（１１１）上でのグラフェンの安定化について前記２種のモデルを用いて計算した。Ｎｉと炭素原子からなる上層２層を十分に緩和させた、４層スラブを用いた。
【００８３】
島のグラフェンステップエッジのステップエッジエネルギーを評価するために、前記構造においてＤＦＴ計算を行った。構造の炭素原子のうち半分は、隣接する３個の炭素原子と無限グラフェン上層の等位構造を有しており、もう半分の炭素原子はジグザグ構造で不十分な等位エッジ原子であった。炭素被覆率は、側方の単位格子中では３個のＮｉ原子（グラフェン上層では２Ｃ：１Ｎｉ）に対して原子４個（バルク様の原子２個、エッジ様の原子２個）であった。この計算では、２層の最上Ｎｉ層と十分に緩和した炭素原子とを有する４層スラブが選択された。ステップエッジエネルギーは次のようにして算出した。
【数２５】
0006416191.tif 000036
ここで、Ｅ（Ｃ、Ｎｉ）はグラフェンエッジ計算の合計エネルギーであり、Ｅ（Ｎｉ）は清浄なＮｉ表面の合計エネルギーであり、Ｅグラフェンは、グラフェン被覆表面での計算から得られた炭素原子のエネルギーである。計算設定では、スーパーセル中に２個の炭素エッジ原子があり、Ｃ原子１個当たりのエッジエネルギーに関しては、Ｅｓｔｅｐ＝１．８ｅＶ／Ｃ原子であることが分かった。
【００８４】
前記ＤＦＴ研究から炭素ナノチューブのエッジエネルギーを計算して、ナノチューブの終端に応じて炭素エッジ原子１個当たり２．２ｅＶ及び２．９９ｅＶであることが分かった。ナノチューブに関するこの計算では、エッジ部の不対電子と基板との間には当然相互作用がない。これは、はるかに高いエッジエネルギーを引き起こす。グラフェン層がＮｉ表面にある場合、エッジ炭素原子の不対電子対は下層の隣接するＮｉと結合しようと試みる。本計算では、炭素ストリングの緩和構造に関し、平面グラフェン六角形とのずれが示された。Ｃエッジ原子は、隣接する３個のＣで囲まれたＣ原子よりも０．２８Ａ表面に近い。これによりエッジが安定化されて、グラフェン上層のＣ原子１個当たりのエッジエネルギーが炭素ナノチューブの値よりも低くなる。そのため、炭素の場合、最も安定な形態はＮｉ（１１１）上のグラフェン層であって、これはステップに吸着された炭素原子やＮｉ（１１１）上の最も不安定な炭素原子よりも０．３３ｅＶ安定である。
【００８５】
Ｎｉ（１１１）／Ｓｉ界面でのグラフェン島の安定性は、合計エネルギーへの２つの寄与因子、すなわち、ステップエッジエネルギーを生成するための消費と表面−バルクグラフェン中間層を形成するためのエネルギー利得から求めた。グラフェン島の形成を開始すると、Ｃエッジ原子の数は、グラフェン島のバルク中の原子の数に比べて高くなる。このことは、開始時にはクラスターが不安定であることを意味する。ある特定のクラスターの臨界寸法では、エッジ形成による損失は島の形成利得によってバランスが保たれており、クラスターの臨界寸法よりも大きなクラスターの場合、島の原子数と共に安定性が増大する。本明細書において、臨界半径は、かかる島の面積Ｓ（半径ｒ）に関する自由表面エネルギーの差を最小限に抑えることで推定される。
【数２６】
0006416191.tif 000037
【００８６】
Ｌａｎｄｅｒの実験値とａ＝０．２４６ｎｍを用いると、臨界半径は６ｎｍであることが分かった。実際、Ｄ／Ｇピーク比に関するｉｎ  ｓｉｔｕラマン実験（図７を参照）からは、かかる島の寸法は成長時間１０秒で５．８６ｎｍと推定することができる。島は、「ニッケル／ガラス界面上でのグラフェン形成機構例」項に前述した成長条件において時間ＴＧ＝約１分のときに合体して連続フィルムを形成する。
【００８７】
以下のことも分かった。
・吸着エネルギーは、負であり、５〜６ｅＶ／原子距離である。炭素原子はそれぞれＮｉ表面と強く相互作用する。
・炭素は隣接するＮｉの数を最大化する傾向がある。
・屈折点、ステップエッジ又は準正八面体（１００）表面部分が最適だと考えられる。
・それらは、生成された基準位相図から分かるように、バルク炭化物の形成を引き起こすが、関連する温度（この場合は７５０℃）では安定ではない可能性がある。
・寸法効果は、バルクＮｉ中でのＣの溶解性を制限する。実際、モル体積は非常に類似している。
・正の溶解エネルギーは＋０．５ｅＶ／原子であった。
・表面に近いほど、寸法効果が緩和される可能性がある。
・表面下のＣ濃度の方が大きい。
・ｓｐ２炭素とＮｉ表面との相互作用は弱い。
・Ｎｉ（１１１）上でのグラフェン層の吸着は極めてゼロに近い。
ニッケル中での炭素拡散に関する代表的な原動力
【００８８】
上述のように、原動力の中心では、ガス／金属と金属／ガラスとの界面において炭素の溶解度に差があると考えられる。そこで、この溶解度の差を熱力学的基礎で表すものとする。同じ推論が鉄又はニッケルと接触している異なる組成の複数のガス混合物にも当てはまり、それぞれグラフェン及びａ−Ｃと平衡状態にあると考えられる。本明細書では、これにより、ニッケルと接触しているアセチレンと水素の混合物を説明する。
【数２７】
0006416191.tif 000038
【００８９】
系が平衡に達したときにこの量が最小となる場合のＧｉｂｂｓエネルギーの増加について以下に示す。ニッケル触媒のガス面でのこの反応にかかる平衡定数の式は次の通りである。
【数２８】
0006416191.tif 000039
【００９０】
平衡状態（ｄＴ、ｓＰ＝０）において、ニッケルのガス面で化学反応に当てはめた場合、上記式を次のように書き直すことができる。
【数２９】
0006416191.tif 000040
【００９１】
希釈形態のニッケル中に溶解したＣの化学ポテンシャルは次の通りである。
【数３０】
0006416191.tif 000041
【００９２】
上記式から、ニッケルに溶解した炭素を平衡状態でグラファイトへと変換する原動力を導き出すことができる。
【数３１】
0006416191.tif 000042
こうして、パーコレーション直前のグラフェン島の統計的分布を導き出すことができる。
【００９３】
図１１は、クエンチ温度Ｔの逆数に対する界面でのａ−Ｎｉ／ｃ−Ｎｉ−Ｃ過飽和固溶体中のＣ原子の濃度のＸＰＳ実測値と理論値とをフィッティングさせたアレニウスプロットである。クエンチ温度はキュリー点Ｔｃ以上である。図１２は、本明細書に記載の技法例にしたがって作成した試料に関し、６５０℃での熱処理後のＳｉウェハー上のＮｉのＸＲＤ実測値を表している。
グラフェン析出例の反応速度論
【００９４】
熱力学によってプロセス制御パラメータを理解することはできるが、反応は、反応速度論が特にＮｉ触媒の存在下で急速に生じさせる方式で開始される。この方法を有効にするために、Ｎｉ中の炭素の拡散距離は基板中へのニッケルの拡散距離よりも大きくてよい。ＺＰ点から遠いプロセス条件（Ｐｃ、ＰＨ、Ｔ）下では、ａ−Ｃ表面層がＮｉ表面での炭化水素の解離吸着によって容易に形成される。ニッケル触媒表面上にはａ−Ｃ炭素の薄層が形成される。炭化水素ガスは、関連する圧力及び温度においてこの層全体に浸透する。本プロセスは、ニッケル薄膜触媒と連携して、ａ−Ｃ中への炭化水素ガスの浸透としてモデル化することができる。浸透には２つの段階、すなわち溶解と拡散が含まれる。ガスは、先ず溶解し、次いで拡散する。この場合、２つの層、すなわちａ−Ｃ層とＮｉ層は連続している。Ｃガスは、Ｎｉ／ガラスの界面に達したときに、ＮｉへのＣの溶解によって過飽和になる（Ｃの最も安定な形態）ほど十分に温度が低ければ析出してグラフェン又はグラファイトを形成する。ヘンリーの溶解反応則に従った溶解現象が生じるものと考えられる。さらに、ガスは接触すると解離するとも考えられる。したがって、
【数３２】
0006416191.tif 000043
ここで、［Ｃ］は、濃度であり（膜バリア１ｍ３当たりのガスのモル数）、Ｐは表面と接触しているガスの分圧（Ｐａ）であり、Ｓはその温度での正味の溶解度定数である。
【００９５】
溶解後、ガスは支持面に向かって金属膜内へ拡散する。Ｆｉｃｋの法則を用いて正味の到達流束Γを見積もることができ、次の式で表される。
【数３３】
0006416191.tif 000044
【００９６】
正味の有効拡散定数Ｄは連続拡散定数であり、その積Ｄｎｅｔ×Ｓは透過定数である。触媒膜厚はδで表される。長時間（例えば、Ｎｉが基板に拡散し始めるほど十分に長い）経過後、真の平衡に達することから、疑似平衡がｚ＝０において界面を含む適切な境界条件下にあると考えられる一時的な事例が導かれる。
【数３４】
0006416191.tif 000045
【数３５】
0006416191.tif 000046
【００９７】
上記式を組み合わせることで、炭素原子の流束（Γｉｎｔ）はＮｉ／ガラスの界面で析出し、時間の関数として表される。
【数３６】
0006416191.tif 000047
【００９８】
これより、距離τが導き出され、これは時間定数であり、これには以下の場合に上記関係が当てはまる。
【数３７】
0006416191.tif 000048
【００９９】
時間の関数としてグラフェン層がそれぞれ析出するときにΓがｉｎ  ｓｉｔｕラマン分析で追跡できれば、上記式からＤを求めることができる。時間の関数としてラマン信号強度（例えば、２−Ｄピークの幅）をプロットすることにより、勾配から値Ｄとニッケル表面での炭素濃度の切片とを推定することができる。このことを様々な温度で行えば、Ｃの溶解度を推定して、Ｇｓｏｌ値を導き出すことも可能である。
グラフェン成長例に関する動的界面応力
【０１００】
この項では、前記のＣ−拡散成長モデル例を、Ｎｉ／基板界面での膜成長時の応力発生を包含するように拡張する。実験データ及びフィッティングしたモデルデータを表すグラフである図１１を参照されたい。Ｃの移動度がＮｉよりもかなり大きいという最初の仮定と一致すれば、Ｃ原子は、連続膜と合体する前にＮｉ中に拡散して孤立グラフェン島を形成する。大きな移動度のＣ原子は、かかる島のアスペクト比が非常に小さいことを意味し、合体する前にＦＧＬ単独の島が形成されることもある。Ｃ原子の面内拡散定数もまた、２つの競合する成長プロセス、すなわち、（ｉ）核形成、成長及び合体を経て２次元の階段状の島を作製することと、（ｉｉ）連続ＧＬ膜を一つにまとめるように拡散中のＣ原子をステップエッジで直接捕獲することと、を可能にするほど十分高い。特定の実施態様例では、Ｃ原子は最下層Ｎｉ／グラフェン島の界面から島の境界に向かってグラフェン／ガラス界面の至るところまで拡散するが、ガラス／Ｎｉ界面におけるＮｉは固定されているので、グラフェンの界面成長をモデルにすることができると考えられる。
【０１０１】
島が形成されている間、引張応力成分σｉが存在しており、これは、平均寸法Ｒの島の特定の空間密度では一定であると考えられる。ステップエッジの成長が島の形成を上回って島の間隔を詰めるときの直前の事例をモデル化する。島を合体させる前に２つの圧縮応力の発生機構が実行される。一方は、グラフェン島それぞれに作用する表面応力によって引き起こされる圧縮応力に関する機構であり、他方は、相互作用する島同士の間の粒界にＣ原子が入り込むことによって引き起こされる圧縮応力に関する機構である。このモデルは、島の境界に沿った炭素の急速な拡散を前提としているので、圧縮応力は膜厚全体に均一に分布している。速度
0006416191.tif 000049
で成長中の厚さｚの膜内での正味の二軸応力（σｎｅｔ）をここでは次のように表すものとする。
【数３８】
0006416191.tif 000050
ここで、Ｌは階段状の島の平均寸法であり、σｏは別のＣ原子層を島エッジ内に（原子間距離ａで）挿入するときに引き起こされる圧縮応力である。
【数３９】
0006416191.tif 000051
【０１０２】
グラフェン島のエッジ間の溝へＣが拡散するための原動力は、島の中心とエッジ境界との化学ポテンシャルの差であり、（上記式から）次のように表すことができる。
【数４０】
0006416191.tif 000052
【数４１】
0006416191.tif 000053
【０１０３】
この化学ポテンシャルの差の原因は、前項においてＮｉ膜のガス面と支持面の間に導入された化学勾配に由来する可能性がある。σは、領域エッジ境界全体に存在する応力であり、Ｖｍはグラファイトのモル体積である。島の表面から島の境界へ向かう原子の流度は、次の通りである。
【数４２】
0006416191.tif 000054
【０１０４】
ここで、νは、島の界面から領域とエッジの境界までのＣ原子の移行速度であり、Ｒ及びＴはそれぞれ、モル定数及び熱力学的温度としての一般的な意味のままである。
【０１０５】
触媒膜の支持面でのＣ原子の所定の到達速度に相当する所定の密度ｎｉｓでは、Ｎｇｅ又は境界領域に到達する原子数を計算することができ、これにより、膜内の応力を求めることができる。μがＲＴよりも非常に小さいという合理的な推測をして式（３８）と（４１）を連立方程式とすると、膜内の応力の変化速度は、２つの限定条件に解を有するＯＤＥで表すことができる。グラフェンが偏析するための活性化エネルギーを処理する前項から、δμの推定値にたどり着くと、応力を独立検証することができ、又は後者の応力が既知であれば、δμの推定が可能である。
【数４３】
0006416191.tif 000055
事例１：定常状態の膜応力
【０１０６】
定常状態の応力は、式（４３）の左項をゼロにすることで得られる。正味の膜応力は次のように表される。
【数４４】
0006416191.tif 000056
【０１０７】
ここで、時間定数
0006416191.tif 000057
は、到達すべきこの状態のために定義され得る。定常応力値は、例えばフィルムの成長速度
0006416191.tif 000058
がａ／τｓよりも非常に小さいかどうかに応じて上限張力又は下限圧縮値を取ることが分かった。ここで、σ→σｉであり、かつ
0006416191.tif 000059
はａ／τｓよりも非常に小さく、σ→−σｃ＝δμ／Ｖｍである。
事例２：ゼロ成長速度応力
【０１０８】
成長速度がゼロに近づくとき、例えば、原料である前駆体ガスの供給を停止したとき又は温度を触媒膜のガス面での触媒分解に関するしきい値未満まで下げたとき、式（４４）の解として次の式が得られる。
【数４５】
0006416191.tif 000060
【０１０９】
すなわち、成長が中断されると、応力は時間定数τｚｇ＝（ｚ／ａ）×τｓと共に値σｆまで指数関数的に低下する。ここで、ｚは膜厚であって、ラマン２−Ｄピークから求めることができ、τｓは先に定義した通りである。
【０１１０】
この条件下では、この反応のメインドライバΔμだけでなく、膜の成長速度
0006416191.tif 000061
もゼロに近づく。ある特定の温度でガスの供給を開始及び停止することにより、島が合体し始めるときにグラフェンの正味応力が上限張力から下限圧縮まで調節されることが分かった。このモデルの予測は、ラマンフォノンの緩和又は増大によってシフトするため、ラマン分光法により得ることができる。Ｇ又は２−Ｄピークのシフトをモニターする。
【０１１１】
島が基板上を移動できるのであれば、島の成長中の格子定数の変化によって応力は生じない。初期段階の圧縮応力の基本前提は、特定の臨界寸法（Ｒｃｒ）を超えたときに島が基板に強く接着していることである。そういう意味で、島の格子定数はそれよりも低い値に固定されており、更に成長しても変化しない。しかし、平衡格子定数は変化し続けて、成長中にバルク材料の格子定数へ近づいていく。そのため、平衡格子定数と実際の格子定数との差によって島に内部応力が生じ、その内部応力は、温度を例えば６００℃に固定してラマンのＧ−ピーク又は２−Ｄピークのシフトをモニターすると同時にＣ２Ｈ２の相対分圧を制御して好ましいグラフェン析出とＮｉ膜触媒のガス面からのグラフェンエッチングを逐次生じさせることで推定され得る。
事例３：応力の外部供給源−格子不整合及びクリープ
【０１１２】
上記のモデルでは、粒界の「包み込み（ｚｉｐｐｉｎｇ  ｕｐ）」が即座に生じない。初期の合体後、粒界形成は、エネルギー的に起こり易いときに１層ずつ進行し得る。２層間の距離が遠すぎると、２つの層は、析出中、引力が引き合うほど十分に大きくなるまで横方向に成長する可能性がある。この機構で生じる引張応力は、従来の包み込みプロセスよりも小さく、過大評価されることが多い。
固定成長温度でのラマンモデルにおける応力由来の緩和及び強化の例
【０１１３】
温度を上げるとラマンモードの緩和が生じることは周知である。図１３を参照されたい。これは、特定の実施態様例にしたがって作成した試料の、温度に対する二軸応力を表している。本明細書において、温度が原因とされるグラフェン膜のレッドシフトは、反応器内で成長した標準膜のための基準値とする。この基準値を用いて、応力変化が原因とされるレッドシフト又はブルーシフトを追跡することができる。
連続界面応力モデル例
熱応力の発生：昇温
【０１１４】
堆積直後のニッケル触媒膜内の引張応力は、過剰体積によって生じる可能性がある。電子データ及びＸＲＤデータによれば、前記膜は１００ｎｍ〜１ミクロンまでの厚さ範囲において非晶質である。膜と基板との強い接着力によって与えられた拘束は、膜／基板界面において滑りも相互拡散も起こり得ないことを意味する。Ｎｉ膜を熱でアニール処理すると、これら２つの主要な拘束によって二軸応力が発生する。第１成分は、Ｎｉと基板（Ｓｉ又はガラス）との間の熱的不整合のせいで外部応力によって生じる。Ｎｉの膨張係数が基板よりも高いため、歪みが生じ、そして加熱時に圧縮応力が引き起こされる。この圧縮応力は元の引張応力に追加される。圧縮応力は冷却すると引張応力へ戻る可能性があることに留意する。室温〜５００℃までの熱弾性データから、熱的な不整合応力が圧縮応力の大部分を占める。温度が上がると、温度に応じて膜応力の変化速度の程度が減少する。この減少は、ＴＥＭデータ及びＸＲＤデータの両方で証明されるような非晶質からナノ結晶へと変化する膜内での相変化によるものである。第２の応力供給源を説明するために、主に（１１１）構造の膜の微細構造の熱による変化（非晶質からナノ結晶へ）を調べる。粒界自体の拡散の影響及び熱活性化による転位運動の影響を含むことで、粒径と膜厚の比に応じた分だけ平均膜応力が低下する。粒径が完全に緩和してそれ以上拡散が生じなければ、平均応力は次の式で表される勾配が減少する熱弾性直線にしたがう。
【数４６】
0006416191.tif 000062
ここで、
【数４７】
0006416191.tif 000063
【０１１５】
図１４は、様々なＨｅ流量の下、７００℃でアニール処理されたＮｉのＸＲＤ走査結果を表す画像である。図１５の顕微鏡写真も参照されたい。
【０１１６】
粒界の拡散の影響及び熱活性化による転位運動の影響を含むことで、平均膜応力は粒径と膜厚との比によって決まる。粒界が完全に緩和してそれ以上拡散が生じなければ、平均応力は、次に示す、勾配が減少する熱弾性直線にしたがう。
【数４８】
0006416191.tif 000064
【０１１７】
アニール処理中、膜を（ｉ）線形イオンビームによるＨｅイオン注入及び（ｉｉ）炭化水素ガスに順次暴露する。温度Ｔｍ／４を超えると、移動中のＨｅ原子は金属膜内部に析出物又はクラスターとして捕捉される。ヘリウムは格子間原子として非常によく動くが、非常に不安定で、Ｎｉ構造内の空孔に捕捉される可能性がある。かかる空孔はＨｅをできる限り多く捕捉し得るが、その数が約５を超えると、Ｎｉ原子が、ヘリウム原子ではなく自己格子間原子として放出される可能性がある。
【数４９】
0006416191.tif 000065
【０１１８】
膜応力へのＨｅの影響は、Ｈｅが金属格子から析出する冷却中に現れる。そのため、Ｈｅ格子間原子のＮｉ膜への混入によって歪みの量が算出できる。格子間原子が凝集すると、Ｈｅナノスケールの混入気泡は、次の式で表されるようにＳｗ倍膨張する。
【数５０】
0006416191.tif 000066
【０１１９】
その結果、Ｈｅの偏析によって格子膨張が生じ、一次までは次の式で表される。
【数５１】
0006416191.tif 000067
【０１２０】
したがって、ヘリウムの混入によってＮｉ膜中の引張成分が増加して加熱前の初期応力を超える傾向がある。最終的に、例えば膜を冷却すると、正味の引張応力が生じる。膜と基板間の界面はＮｉのガス面表面に比べて膨張する。ニッケルは加熱すると結晶化して粒径が増大するので、Ｈｅによる処理が金属膜内の転位密度全体を助長する。転位はその周囲の結晶格子を変形させる。結晶内での転位周辺の変形は膨張（平面間の距離が本来あるべき状態よりも大きい）であっても圧縮（平面間の距離が本来あるべき状態よりも小さい）であってもよい。かかる変形（歪み）は系のエネルギーを失わせる。
Ｃ拡散中の応力の発生
【０１２１】
高いアニール処理温度（例えば、７００℃超）では、ガス原料中のＣ原子はｎｃ−Ｎｉ膜触媒全体に溶解してその中で非常に急速に拡散する。ＣはＮｉ膜中で粒界と粒子の両方を通って（格子間原子部位だけでなく空孔も通って）拡散する。局所規模では、粒界はＣ原子のための吸込み（ｓｉｎｋｓ）として働き、Ｃ／Ｎｉ比が増大すると、Ｎｉ−Ｃ固溶体が過飽和に達したときに偏析と析出が生じる。先ず、拡散中のＣがｎｃ−Ｎｉ構造に入ると、正味の正の体積変化が正味の圧縮応力に変換されて、外部熱応力に付加される。ただし、これらの応力は、グラフェン形成時間よりもかなり短い時間スケールにわたってアニール処理される。格子拡散と同様に、粒界拡散は、好ましい偏析部位間に活性化エネルギーＥａ（バルクＮｉ中では１．６２ｅＶ／Ｃに対し、ＧＢでは０．７７ｅＶ／Ｃ）を用いたＡｒｒｈｅｎｉｕｓ式によって表される。ただし、薄膜中の二軸応力は、拡散係数だけでなく、化学ポテンシャル勾配と関連した拡散原動力にも影響をおよぼす可能性がある。特定の実施態様例では、膜応力は拡散問題の界面条件を改善する。膜応力はまた、Ｃ格子間原子のための供給源と吸込み（例えば、粒界と界面）の両方の効率にも影響を及ぼす。溶解した格子間原子の濃度が膜の深さによって増大するとき、Ｎｉ膜へのＣの混入による応力増加を説明するために上記式（４８）を変更する。結局は、一部のしきい値では、膜の応力によって操作する必要がある。この機能の一つの成果がＣ析出開始であって（Ｔ＝Ｔｐｒｅｃのとき）、これは、過飽和固溶体が粒界でのＣの偏析と疑似平衡状態にあるときに生じると推測される。
【数５２】
0006416191.tif 000068
【０１２２】
Ｔ＝Ｔｐｒｅｃにおいて、応力−温度曲線の勾配はゼロに近づき、また、−ΔＧｓｏｌ＝ΔＧｐｒｅｃ（Ｃ原子１個当たりの析出熱  及び正味の体積生成はグラファイトのモル体積であることから、応力−温度曲線から得られる析出熱は次の式で表される。
【数５３】
0006416191.tif 000069
【０１２３】
実験値から、粒界での析出熱の値−０．２ｅＶ／原子が得られる。この値は、実験誤差範囲内であって、Ｎｉ中のＣの溶解度研究から導き出される値と同程度の大きさである。偏析にかかる熱の大きな負の値は、結果として、境界領域での高い溶質濃縮をもたらす可能性があり、最終的にＥａを増大させて、粒界の「閉塞」によってＣの拡散を減速する。粒界でＣ析出が開始すると、Ｅａ値が、膜へのＣの浸透速度を減速する程度まで増大する。さらに、拡散定数の応力への依存も存在し、次のように表される。
【数５４】
0006416191.tif 000070
【０１２４】
Ｃ２Ｈ２への暴露前の、過剰体積のＮｉ触媒膜の主な供給源は粒界及び空孔であると推定される。第２の応力供給源を説明するために、浸透中のＣ原子へ暴露したときの主に（１１１）構造を有する膜の微細構造の熱による変化（非晶質からナノ結晶へ）を調べる。他の研究者らの実験から、Ｃ格子間原子のＮｉ粒界に沿った拡散は格子拡散よりも４倍程度速いことが分かっている。深さをプロファイリングするＸＰＳと偏析されたＣの炭素濃度に関する原子プローブ電界イオン顕微鏡法とを組み合わせて利用する。
Ｃの進入及び偏析によって引き起こされる応力
【０１２５】
炭素混入中にＮｉ膜中で発生する応力変化は理論上計算可能であり、それを実験測定値と比較する。ＣがＮｉの単相領域全体の格子間に溶解する場合、モル体積変化から生じる応力は体積歪み
0006416191.tif 000071
（単位体積当たりの体積変化）を考慮して理論的に算出した。応力
0006416191.tif 000072
は
0006416191.tif 000073
（ここで、Ｍはニッケル膜の、膜が端結晶であると仮定したときの二軸係数である）で表され、応力は膜全体に均一に分布されており、膜はエッジｄｘ、ｄｘ＝ｄｙ、ｄｚを有する六方対称に基づいて等方性弾性を有している。
【数５５】
0006416191.tif 000074
【０１２６】
ここで、εｘ、εｙ及びεｚはそれぞれｘ方向、ｙ方向及びｚ方向の歪みである。歪みが小さい場合、歪みの積は負であって、結果として次の関係がもたらされる。
【数５６】
0006416191.tif 000075
【０１２７】
弾性限界を下回ると、膜の二軸応力は、Ｈｏｏｋｅｓの法則から、Ｃ原子半径値（０．１４ｎｍ）とＮｉ原子半径値（０．２４８ｎｍ）及び０．３５２ｎｍであるｆｃｃ  Ｎｉの格子定数より、次のように計算することができる。
【数５７】
0006416191.tif 000076
【０１２８】
χは所定の温度Ｔ＝８５０℃におけるＮｉへの溶解平衡にあるＣのモル分率であり、
0006416191.tif 000077
で、応力−０．８ＧＰａ（圧縮）に相当する。
【０１２９】
しかし、本明細書に示すように、Ｃ拡散はＮｉ中でのＣの堆積をもたらし、その結果、偏析が生じて、２相材料（主にＮｉ（１１１）とナノグラファイト領域であって、膜中心での比は１：１程度であるがｚ方向には勾配がある）が得られる。応力は、２つの半整合相におけるこのような格子パラメータの不整合によって生じるものであり、不適応な歪みを考慮することで理論的に算出される。ｎＣ相の混入が（１１１）Ｎｉ相のマトリックス中で生じる場合、前記不適応な歪みは次のように表される。
【数５８】
0006416191.tif 000078
【０１３０】
（ｉ）平板状の混入がマトリックス中で生じること、（ｉｉ）弾性応力が膜に影響を及ぼすこと、（ｉｉｉ）膜が単結晶であること、（ｉｖ）応力が膜全体に均一に分布していること、（ｖ）膜が等方性弾性を有していること、及び（ｖｉ）主要な不適応な歪み、すなわちｘ不適応、ｙ不適応及びｚ不適応が不適応な全歪みにのみ影響を及ぼすことを前提とすると、単位体積当たりの平均応力は次のように表される。
【数５９】
0006416191.tif 000079
【０１３１】
ここで、ｋは２つの相（ナノグラファイトとＮｉ）の弾性率の比であり、Ｇは体積弾性率であり、平均歪みはεｍである。この応力は、ｘｉ＝１のとき−３．１３ＧＰａであると算出される。χｃは膜中のＣの濃度を表す。この圧縮応力は、Ｃの分布に勾配があるとき、Ｎｉ膜の深さに応じて変化することが分かった。そのため、表面の膜は、境界接着条件が保持されている２面間よりも比較的高い圧縮応力下にある。
【０１３２】
それにもかかわらず、各領域での実測値と理論上の計算値とがわずかに食い違っていることが分かった。このわずかな食い違いに関する推定理由の一つは実験誤差であり、これは、歪み測定時の膜によるレーザビームの屈折から生じる。さらに、膜の多結晶性、膜内での不均一な応力分布、様々な形状の混入、２相間の非整合性ずれ、及び２相間での弾性定数の不均等性、理論上の計算で無視した影響などの前提もまた、理論値と実験値とに差をもたらし得る。上述はＮｉ（１１１）相とＣナノ領域との間の整合性を前提としているが、ずれは転位形成を引き起こし、それにより、Ｔの増加につれて経時的に応力を熱処理しようとする。
熱弾性域から塑性域まで
【０１３３】
高温のニッケル薄膜全体へのＣ拡散は秒のオーダーであり、そして二相性の相分離はおよそ１分であるが、界面でのグラフェン形成は、さらに長時間を要する（例えば、数分）だけでなく、ΔＧｐｒｅｐがかなり大きな負の数であるにもかかわらず、系への加熱が必要な場合もある。以下には、Ｎｉ／基板での考えられるグラフェン形成機構に関する反応速度論モデルを提案しているが、これはグラフェン形成に関する時間スケールを説明するのに役立つ場合もある。このモデルにより、実験検証可能な予測を立てる。Ｎｉマトリックスは、膜の面と垂直な、空間的に勾配のあるＣ分布であり、この分布の勾配は時間とともに減少する。表面付近の炭素が豊富な領域（ＮｉへのＣの過飽和溶解）では、相分離のための条件が整っており、スピノーダル分解によってナノグラファイト領域が形成される。膨張係数のずれは格子不整合（例えば、グラファイトとＮｉ（１１１）の間で１８％超）と共に転位を形成させる。ナノグラファイト炭素は格子間原子である炭素の供給源として働き、転位と強く相互作用する。ｎ−Ｃは、１０−６Ｋ−１で周囲温度においてグラファイトと変わらない熱膨張係数を有すると考えるのが妥当である。Ｎｉの熱膨張係数はこれよりも少なくとも一桁大きい。成長温度では、Ｎｉホストマトリックスとｎ−Ｃ析出物の間の固有格子不整合が、膨張係数のずれによって著しく拡大される。Ｃ析出前のＮＩマトリックス内部の整合歪みがεｃｏｈであり、新たにｎ−Ｃが形成されれば、合計ミスフィットｍの残り（例えば、少なくとも１８）は転位によって補わなければならない。
【数６０】
0006416191.tif 000080
【０１３４】
その結果、ナノグラファイトＣ島とＮｉとの界面で転位による斜方晶形の穿孔が生じ、マトリックスの硬化を引き起こす。
【０１３５】
この硬化は、同様に、応力−温度曲線に観測塑性領域をも生じさせる。析出温度を超えた膜の塑性挙動は、熱活性化転位運動だけでなく粒界拡散クリープによってもモデル化できる。転位クリープ機構によって、Ｔｐｒｅｃ超での圧縮応力の急速な低下が説明されるものと推測される。活性化された転位プロセスによって生じ、冷却サイクルにまで及ぶ引張応力の大きな流れが確認される。考えられる転位源は、平行転位を発生させることが確認されている粒界である。転位は、金属膜とＳｉ又はガラス基板との界面で吸収される。界面での膜の拘束の結果として、Ｔｐｒｅｃでは、膜の深さを基にして炭素が豊富な領域での単純圧縮から界面における転位が優位な領域での張力にまで及ぶ応力の不均等性が生じる。現在行われているＨＲＴＥＭ研究からは、高温ＮＩ膜（供給源と推測される）内の粒界付近に転位活性の兆候が示され、そして金属膜及び基板（ガラスであってもＳｉであっても）が転位の吸込みとして働くことも分かった。本出願人の研究からも、転位が、金属膜中の１１１傾斜面に通じて、膜内を転位が通過するように行長が増加する転位セグメントを配置することが分かった。二軸熱応力をＳｃｈｍｉｄの法則を用いて滑らかに移動するのに必要なせん断応力に変換することで、界面と面平行を示す傾斜面（１１１）上での転位だけが滑らかに移動することができ、転位運動を引き起こすせん断応力がその応力変化の始点であることが判明する。
転位によるグラフェン形成の反応速度論
【０１３６】
ここでは、Ｃを添加したＮｉ触媒薄膜内での転位、双晶化などの欠陥につながる十分な証拠を示して、過飽和の固溶体中のＣ不純物原子がいかにして転位へ偏析して平衡条件を回復させるかについて検討する。炭化水素へ暴露する前に膜へ導入された格子間原子Ｈｅなどの点欠陥も転位へ移行し易い。偏析の反応速度論のモデル化を試みる。Ｃ不純物原子が拡散により移動することは明らかであるが、転位自体もまた界面へ向かって拡散し、それと同時に転位とＣとの間に相互作用ポテンシャルが存在している、という事実によって問題は複雑となる。偏析の反応速度論は、この相互作用ポテンシャルの精密な性質、及びプロセス中に生じる濃度勾配などによって決まる。合理的には、転位密度、Ｃの過飽和度及び相互作用ポテンシャルが十分に特定されると、例えば物理的な音の境界条件を利用して界面での経時的なＣの蓄積速度を推定するのであれば、問題は扱いやすいと推測され得る。
【０１３７】
Ｃの転位への移行を拡散によって制御しかつ交換相互作用エネルギーΦ（ｒ）の助けも借りる。交換相互作用エネルギーは、距離ｒに位置しかつ特定の転位への影響範囲ｒｄｉｓを有するＣ原子上での転位のために、関連する寄与因子すべての正味の影響力である。この相互作用は、Ｃ不純物と拡張された転位の積層欠陥との間で生じる化学的相互作用の合計として解釈される。
【数６１】
0006416191.tif 000081
【数６２】
0006416191.tif 000082
【０１３８】
上記方程式が界面付近に適用される場合、及びＣ原子の濃度Ｃ（ｒ、ｔ）が前記放物型の二階の偏微分方程式を満たす場合について検討する。界面付近及び界面での実際の転位構造を表す図式は非常に複雑な場合があると認識されているが、転位密度関数をより幾何学的にかつ数学的に受け入れやすい形へ先ず理想化する必要があると考えることもできる。転位が、理想的な準静的転位密度ρを有する界面で移動して蓄積した時点をｔ＝０と設定する。ここで、転位のＢｕｒｇｅｒ  ベクトルは直線的でかつ界面と平行である。それぞれ、次の関係を満たす円柱半径ｒｐの中心に位置している。
【数６３】
0006416191.tif 000083
【０１３９】
発生した転位密度は、ｎ−Ｃ表面積に依存する。ｎ−Ｃは、直径ｄが小さく、Ｇｒｉｆｆｉｔｈ  傷の密度を低くするので有利である。転位密度の発生は更に高くなる可能性があり、その結果、強化が向上する。転位密度は次のように表すことができる。
【数６４】
0006416191.tif 000084
【０１４０】
ここで、χはＮｉ膜中に析出したｎ−Ｃ（平均粒径ｇ）の体積分率であり、ｂはＢｕｒｇｅｒベクトルの大きさである。
【０１４１】
物理的に現実的な特徴を導き出す形で式（６２）を解く程度まで問題が軽減される。元の偏微分方程式は二階微分であるため、２つの空間境界条件を定義する必要がある。
（ｉ）Ｃ（ｒｐ＝Γ／ｄ（断面ごと）又はＣ（ｒ→∞）＝Ｃｏ
（ｉｉ）Ｃ（ｒ＝０）＝０（転位部位での完全な吸込み）
【０１４２】
上記問題文に対して２つの物理的に合理的な解決策が認められる。
事例１：純粋なドリフト
【０１４３】
固溶体中の炭素原子は原料炭化水素ガスから一定供給することで補充されるので、隣接する転位間での溶質炭素の競合を無視してよいという合理的な前提を立てることができる。そのため、界面ではＣが一定補充されると考えられる。濃度勾配による流量を無視しかつ相互作用ポテンシャルΦが次式で表される完全に放射状である場合、
【数６５】
0006416191.tif 000085
【０１４４】
その結果、完全ドリフト溶解は次の一次方程式から求められる。
【数６６】
0006416191.tif 000086
【０１４５】
上記式を解くことで時間ｔで転位位置に達する炭素原子と初期濃度との比が示され、次の式で表される。
【数６７】
0006416191.tif 000087
事例２：ドリフトと拡散
【０１４６】
ここでは完全溶解を考える。この場合、固体溶解度が界面付近のどの点も超えない条件下のＣ不純物と転位とが平衡に達する。次に、Ｃの濃度が触媒表面にあるＣ（ｏ）の濃度に達するまでの時間を計算する。Ｃの濃度が利用可能な格子部位の密度に比べて依然として低いと更に仮定すると、濃度はＭＢ統計値から直接得られる。
【数６８】
0006416191.tif 000088
転位のＦ−Ｄ分布における成長の反応速度論
【０１４７】
より多くのＣが拡散してＮｉ−Ｃの固溶体が形成されるとき、通常、異なる原子間には寸法差がある。そのため、固溶体の結晶格子には異なる成分による歪みも存在する。溶質／溶媒の周囲の歪み領域と固溶体の結晶中の転位とが相互作用することで、全体的なエネルギー低下が引き起こされる可能性がある。例えば、固溶体の結晶中での転位を仮定する。固溶体の大きな原子が転位の周囲の膨張領域にあり、そして小さな原子が圧縮領域付近にある場合、弾性応力が部分的に解放される可能性がある。原子の、結晶内の領域へのこの種の移動は、格子内の転位を最も大きく緩和して、転位周囲で原子が密集する可能性がある。界面エネルギーを最小限に抑えるためにグラフェンが形成される。このエネルギーは算出できる。
【０１４８】
熱処理によって表面から拡散した転位は、グラフェンの析出が、長い時間をかけて、Ｎｉが格子間Ｃと相互作用の影響を受けられるようにＣ原子とｆｃｃ金属内部の転位との相互作用によって引き起こされるように作用する。転位は、規則正しく配置された格子間原子の領域を移動若しくは滑らかに移動させる又は形成するときに、格子間原子を引きずることがある。
層間剥離のためのヘリウムアニール処理経路例についての更なる研究
【０１４９】
上述のように、現場では、対象基板（例えば、シリコンウェハ又はＳｉＯ２誘電体基板）上へのグラフェンｉｎ  ｓｉｔｕ乾燥転移は、ＣＶＤ成長中に堆積されたＮｉ含有薄膜の微細構造的な応力工学による選択的剥離と併せて行われることがある。さらに上述のように、Ｎｉ膜の剥離は、ヘリウム含有環境下でアニール処理している間に生じる応力によって促進されることもある。例えば、大気圧でアニール処理された高応力膜は、高温でグラフェンを形成するとｉｎ  ｓｉｔｕ剥離及びｉｎ  ｓｉｔｕ移転をこうむる可能性がある。低圧ＣＶＤ条件は低応力膜を生成することが分かったが、一方、Ｎｉ含有薄膜のｅｘ  ｓｉｔｕ剥離はＳｃｏｔｃｈ  テープなどで単に引っ張ることによって行われる。
【０１５０】
そのため、コールドウォール型急速ＣＶＤ装置を用いてヘリウム含有雰囲気下でアニール処理されたニッケル含有膜は、最下層グラフェンをＳｉＯ２−Ｎｉ界面に形成した後で絶縁支持体から剥離することができ、その場合、最下層グラフェンはＮｉ含有膜の機械剥離後もＳｉＯ２上に保持されている。材料間の接着力は弱いため、グラフェンがニッケル含有膜から分離し易い可能性もある。先に説明したように、ヘリウムトラップ及び粒界での堆積は膜の応力を増大させる可能性がある。最下層グラフェン膜は、剥離中に絶縁体表面とより強く相互作用すると考えられるので、それ以上処理せずに放置しておいてもよい。本項で報告した結果からは、単層から多層までの範囲の厚さに関して２Ｄラマンマッピング及びＴＥＭで定量化したときに、グラフェンが高品質であり（ラマンＩＤ／ＩＧ＜０．２）、ミクロン規模にわたって被覆率９０％超のミクロンサイズの結晶を構成することが分かった。
【０１５１】
本項では、薄膜の応力及び層間接着力を操作して金属／誘電体層界面でのグラフェン材料の乾燥転移を達成し得る方法に影響を及ぼすと考えられる様々な原理について更に詳細に検討する。
【０１５２】
以下に記載する試料における基板調製では、ニッケルを堆積する前に、標準的なリソグラフィープロセスを用いてパターニング試料を調製した。パターニングウェハ及び非パターニングウェハに電子ビーム蒸着装置（Ｃｏｏｋｅ  ＳＪ−２０蒸着装置）を用いてニッケルを堆積した。室圧を約２０ｍＴｏｒｒまで下げてから、ニッケル２００ｎｍを５Ａ／秒で堆積した。ウェハは、スクライビング処理して割ることで１ｃｍ×１ｃｍ寸法のチップとした。フォトレジストの付いたチップを、先ずアセトンを入れたビーカーに入れて４分間、そして次にＩＰＡを入れたビーカー内で２分間穏やかに撹拌した。
【０１５３】
前記試料におけるグラフェン成長は、コールドウォール型ＣＶＤ装置を用いて行った（図１に示すようなＡｂｓｏｌｕｔｅ  Ｎａｎｏ製の改良型ＳａｂｒｅＴｕｂｅ）。特注のコールドウォール型ＣＶＤ装置には、電気炉、１．５インチ石英チューブ及び真空ロータリーポンプが収容されていた。基板を誘電性ｐドープＳｉ基板上に配置して８００〜９００℃まで急速加熱した。プロセス中の圧力は、低圧実験の場合は２Ｔｏｒｒで、それ以外は大気圧で測定した。グラフェン成長用炭素供給源としてメタン又はアセチレンを用いた。試料は、急速に加熱しヘリウム流の下で５分間アニール処理した。次いで、成長ガス（Ｈ２：炭素供給源＝２：１）を１〜２分導入した。その後、試料を不活性条件下で急冷した。室温に戻ったところで、低圧条件にさらした試料のＮｉ膜をＳｃｏｔｃｈ  テープで除去した。
【０１５４】
本項で述べる試料を特性評価するときには、５３２ｎｍ装置（ＷｉＴＥＣ製）を用いてラマン分光法を行った。グラフェンの微細構造は、原子間力顕微鏡法（Ｖｅｅｃｏ製Ｄｉｍｅｎｓｉｏｎ  Ｉｃｏｎ）及び透過電子顕微鏡法（ＪＥＯＬ製２１００及びＪＥＯＬ製２０１０  ＦＥＧ−ＴＥＭ）で特性評価した。平面及び断面観察用ＴＥＭ試験片は、従来の研磨の後、アルゴンイオンミリングすることによって調製した。別法としては、平面撮像のために、グラフェン層をレースカーボンＴＥＭグリッドに転移した。Ｎｉ膜は走査電子顕微鏡法（ＦＥＩ  Ｈｅｌｉｏｓ  Ｎａｎｏｌａｂ製６５０  Ｄｕａｌｂｅａｍ集束イオンビームワークステーション及びＺｅｉｓｓ製Ｓｕｐｒａ５５ＶＰ  ＦＥＳＥＭ）で解析した。
【０１５５】
ＳｉＯ２へのグラフェンの直接形成及び転移は、膜堆積プロセスで生じた残留応力によって制御された工学応力に加えてＣＶＤプロセス中に発生した発生をも有するＮｉ薄膜を用いて行った。２００ｎｍ厚のＮｉ膜は、電子ビーム蒸着法により、３００ｎｍ厚の熱成長ＳｉＯ２を有する４インチ（１００）Ｓｉウェハ上に堆積させた。グラフェン成長は、コールドウォール型ＣＶＤ装置を用いて行った。ここで、基板は、抵抗加熱式の高濃度ドープシリコン製懸架プラットホームであった。グラフェン成長基板は前記加熱式プラットホーム上に配置して、１０秒でアニール及び成長温度８００〜９００℃に達した。実験は低圧（２Ｔｏｒｒ）及び大気圧の両方で行った。いずれの場合も、圧力はプロセス中、一定に保った。Ｎｉ膜を急速に加熱し、ヘリウム環境下において一定温度で５分間アニール処理した。グラフェン成長用炭素供給源としてメタン又はアセチレンを用い、暴露時間は２０秒〜２分までの範囲であった。成長工程中に大気圧でＮｉ膜を剥離したが、グラフェンはＳｉＯ２表面上に残存していた。ヒーターの電源を落とし、基板を急冷させて（例えば、秒速約１３℃の速度で）プロセスを終了した。
【０１５６】
ラマン分光法で確認した通り、グラフェンは、前記条件下ではＮｉ膜の最上部及び最下部の両方に形成された。しかし、Ｎｉと基板との接着力、並びに剥離後にＮｉの最下部におけるグラフェンの存在及び／又はＳｉＯ２上に残存しているグラフェンの存在は、ＣＶＤパラメータによって決まることが確認された。以上の結果から、及び上述のように、界面グラフェン層（ＩＧＬ）の直接転移は、高温での炭素暴露工程中のＮｉのｉｎ  ｓｉｔｕ剥離又は基板を冷却し除去した後のＮｉの機械的な剥離のいずれかによって制御可能である。
【０１５７】
脆弱化した膜における応力由来の剥離は、ＩＧＬを一定の高温で堆積させる大気圧下でのＣＶＤプロセスによる成長段階中に生じることが多かった。アニール処理及び低圧での炭化水素前駆体ガス暴露処理された膜は、基板に接着したままであったが、冷却後にＳｃｏｔｃｈテープだけを用いて容易にかつきれいに除去することができた。それとは対照的に、従来の水素アニール処理条件を用いた類似の実験では、Ｎｉの剥離もグラフェンの焼き付けも促進されなかった。
【０１５８】
転移されたグラフェンのＡＦＭ特性評価からは、高さ約１ｎｍ及び周期性約５０ｎｍの特徴的な近接した皺が認められた。同様の近接した皺は、Ｎｉ／ＳｉＯ２／Ｓｉ積層基板上に成長されたグラフェンのＳＥＭ画像でも確認された。この近接した皺構造はＮｉ膜の微細構造に類似しており、皺がＮｉ粒子周囲で形成されていることを示唆している。皺の周期構造もまた、グラフェンが、ＳｉＯ２に固定されたＮｉ粒子から外側へ向かって成長していることを示唆している。アニール処理が局所的な剥離を引き起こし、そして粒界において外側へ向かう炭素流がＳｉＯ２上でグラフェンを形成する、と考えられる。先の技法で形成されたグラフェンに通常認められる加熱皺は、ＳｉＯ２／Ｓｉの真上にあるグラフェンでは容易に観察されないが、剥離されたＮｉ表面上で成長したグラフェン最上層では高密度の皺線が確認された。グラフェンの加熱皺及び／又は褶曲は、多くの場合、金属触媒、ポリマー、グラフェン自体などとのＣＴＥ不整合、リフトオフ及び転移に用いられる機械プロセス、化学分解などによって引き起こされる。特定の実施態様例は、驚くべきことに、そして予想外にも、Ｈｅを用いることで、Ｎｉ含有金属含有触媒層の除去後の最下部グラフェンでの加熱皺形成が予防される又は大いに軽減される。
【０１５９】
グラフェンは負の熱膨張８Ｘ１０−６Ｋ−１を示して冷却中に膨張することが分かった。その一方で、Ｎｉ及びＳｉＯ２／Ｓｉは正の熱膨張を示すので、成長温度からの冷却時に収縮する。ただし、Ｎｉの熱膨張係数はＳｉよりも少なくとも５倍大きく、Ｎｉ上で成長したグラフェンに高い圧縮応力を発生させるので、加熱皺につながる。ＳｉＯ２／Ｓｉ上で成長した加熱皺のないグラフェンと当該グラフェンの熱不整合基板に対する感受性との観測は、ＣＶＤ成長させたグラフェンの電子物性を歪みによって調節するという可能性を広げるものである。かかる結果は、化学エッチングとポリマー支持層による転移とを用いた従来の方法からの結果と容易に対比できる。従来の方法では、グラフェンに皺、断裂及びドーピングが導入される傾向があり、更には望ましくないポリマー残渣も残したままである。
【０１６０】
転移されたグラフェンの被覆率及び品質は、共焦点ラマン分光法で求められる。図１７の２Ｄラマンマッピングを参照されたい。図１７からは、基板全体にわたる高品質グラフェンの高い被覆率が確認される。転移されたグラフェンは、Ｇバンド（約１５９０ｃｍ−１）、Ｄバンド（約１３３８ｃｍ−１）及び２−Ｄバンド（約２６６０ｃｍ−１）といった最も広く認められた特徴的ピークを有していた。これについては図１８を参照されたい。ＩＧＬについての２−Ｄラマンを用いたマッピングからは、平均２−Ｄ／Ｇピーク積分強度比（Ｉ２Ｄ／ＩＧ）が約０．５７であり、平均Ｄ／Ｇピーク積分強度比（ＩＤ／ＩＧ）が約０．１３であることが分かった。図１９及び２０をそれぞれ参照されたい。マップ領域の７０％はＩＤ／ＩＧ比が０．２未満であることを示し、ＩＧＬの高品質及び均一性を示唆している。Ｇピーク及び２−Ｄピークの半値全幅（ＦＷＨＭ）はそれぞれおよそ約〜２６ｃｍ−１及び約〜４０ｃｍ−１であることが分かった。高いＩ２Ｄ／ＩＧを伴わない２−Ｄピークの狭いＦＷＨＭは、グラフェン層間の不整合配置を示唆している。観測されたＧピークの分裂は、グラフェン膜に歪みがあることを示唆している。Ｍ（１７５０ｃｍ−１）及びｉＴＯＬＡ（１９５０ｃｍ−１）結合モード、Ｇ＊（２４５０ｃｍ−１）、Ｇ＋Ｄ（２９５０ｃｍ−１）及び２−Ｄ’（３２４０ｃｍ−１）を含む更なる倍音及び結合モード特徴も確認された。
【０１６１】
剥離されたＮｉ膜の暴露面（ガス面）上に成長したグラフェンは対照と見なした。図２１は、特定の実施態様例にしたがって作成されたグラフェン最上層及び最下層とを比較したラマンデータのグラフ（スペクトル及びピーク位置）である。Ｇピークの分裂は認められなかったことから、剥離後のグラフェン−Ｎｉ上での膜応力の緩和が示唆された。２−Ｄピーク位置の有意なブルーシフトとともに分裂Ｇピークのレッドシフトも確認された。グラフェンと基板との距離依存性相互作用はこれらの結果に関与している可能性がある。例えば、ＡＦＭで示されたような転移後のグラフェン上の小さな皺が、観測されたシフトにふさわしい説明を与えることもある。
【０１６２】
Ｎｉ−ＳｉＯ２界面でのグラフェンの成長は断面ＴＥＭ画像によって確認した。Ｓｉ／ＳｉＯ２／Ｎｉ積層膜のＴＥＭ画像の明るい領域は、ＳｉＯ２（３００ｎｍ）及びＮｉ層（１５０ｎｍ）の厚さを表している。実際の厚さ値を求めるため及び界面グラフェン層を解像するために、試験片を断面構造におけるＳｉの［０１１］領域軸へ傾けた。ＳｉＯ２−グラフェン界面と垂直方向にライン走査分析を行うことで、グラフェン層間距離０．３５２ｎｍを確認した。
【０１６３】
結晶性グラフェンの薄い電子透かし特性は、ＴＥＭ平面観察画像の明るい領域から明白であり、グラフェン層付近にレースカーボン構造があることが分かった。フレーク状グラフェンから得られた制限視野電子回折（ＳＡＥＤ）パターンからは［０００１］領域軸を有する典型的に６倍のスポットパターンが示され、それが単結晶質グラフェンであることが確認された。重なった二重層又は数層グラフェンは、平面観察ＴＥＭ画像の暗い領域で表されるモアレ縞が高頻度に確認されたことから明白である。グラフェンの横寸法はＮｉの粒径よりもかなり大きいことから、Ｎｉ粒界でグラフェンの成長が妨げられなかったことが分かる。
【０１６４】
断面観察ＴＥＭを用いてＮｉ−ＳｉＯ２界面でのグラフェンの成長を確認した。Ｓｉ／ＳｉＯ２／Ｎｉ積層膜のＴＥＭ画像の明るい領域は、ＳｉＯ２（３００ｎｍ）及びＮｉ層（１５０ｎｍ）の厚さを表している。堆積したＮｉ膜の平均膜厚は、２００ｎｍから１５０ｎｍへ減少した。これは、堆積後のアニール処理／成長における薄膜緻密化を示唆している。実際の厚さ値を得るためと、界面グラフェン層を分解するために、試験片の断面形状をＳｉの［０１１］領域軸へ傾けた。ＳｉＯ２−グラフェン界面と垂直方向に行ったライン走査分析から、グラフェン層間距離０．３５２ｎｍを確認した。
【０１６５】
標準的なリソグラフィー技法を用いてミクロンサイズのＮｉ特徴を同様に剥離した後で、パターニングＩＧＬの転移を行った。図２２を参照されたい。高い品質及び被覆率の正確に配置されたＩＧＬ配列を２Ｄラマン分光法で確認した。所望の基板上で拡張可能でかつカスタマイズ可能なグラフェン特徴を作製し易いことは、例えば以下に更に詳細に説明するように、さまざまなタイプの装置及び応用の利用可能性が考えられる。特定の実施態様例では、例えばグラフェンの「転移を含まないパターニング」が可能となるように、素子及び／又はその他の層を直接パターニングする必要があり得ることが分かるであろう。また、特定の実施態様例では、例えば化学エッチング（これは潜在的に重要な材料を分解することがある）及び／又は高温蒸着法（これは一部の基板を破壊する可能性がある）を用いずに、素子及び／又はその他の層の直接パターニングを含んでいてよいことも分かるであろう。
【０１６６】
ニッケル膜内での応力増大及び接着力の低下により、剥離現象が進行してＳｉＯ２−Ｎｉ界面にグラフェンが転移されると仮定する。多数の応力誘起経路がこの結果を達成するのに有用であり得るが、本研究からは、ＳｉＯ２上にグラフェン堆積し得ると考えられる応力の発生には、通常使用される水素環境よりもヘリウム含有アニール処理工程が重要であることが示唆された。剥離は、様々な炭素含有成長ガス（アセチレン又はメタン）で生じ、また、驚くべきことに、そして予想外にも、広い成長時間帯及びガス流量で生じると考えられる。
【０１６７】
Ｎｉの成長時及びその応力発生時のアニール処理条件の効果を理解するために、Ｎｉ薄膜の微細構造を評価した。Ｎｉ膜の微細構造はグラフェンの成長を理解するのに適切であるが、関連する応力工学もまた、誘電体基板上でのグラフェンの直接成長を可能にするＮｉ膜の選択的剥離を促進するのに重要であると考えられる。様々なガス圧を用いて８７５℃でアニール処理した前後の２００ｎｍ厚のＮｉ薄膜のＳＥＭ画像を取得した。未処理のＮｉ膜は、３０ｎｍサイズのほぼ等軸の粒子であって、Ｈ２ガス含有環境下において圧力２Ｔｏｒｒでアニール処理した後に粒径がわずかに（約４５ｎｍまで）増加することが分かった。一方、Ｈｅアニール処理は、Ｎｉ薄膜の微細構造に大きく影響を及ぼすことが分かった。ＮＩ膜をＨｅ含有環境下において圧力２Ｔｏｒｒでアニール処理すると大きな孤立粒子を生成するが、Ｎｉ膜を大気圧においてＨｅ中でアニール処理すると大幅な粒子成長と緻密化とが確認された。Ｎｉ膜の平均粒径は約３５０ｎｍであり、粒界から分離した大きなＮｉ粒子を含む緻密な微細構造であることが分かった。さらに、Ｎｉ粒子のＳＥＭ画像からは、多孔質構造であることも分かった。これは、捕捉されたＨｅ原子の析出と大気圧でのアニール処理に形成した気泡とに起因するものと考えられる。
【０１６８】
Ｎｉ膜内の応力が剥離を引き起こして、Ｎｉ−ＳｉＯ２表面でのグラフェン形成に応じて修正可能な条件を作り出すという仮説を検証するために、成長温度８７５℃において様々な時間でアニール処理実験を行った。様々な段階でのニッケル膜内での応力の発生は非常に複雑であるが、次の５つの分類に分けられる。ＳｉＯ２上へのニッケルの電子ビーム蒸着に起因する応力、Ｎｉと基板との間の熱膨張不整合に起因する応力、アニール処理中のヘリウム暴露及び堆積によって生じる応力、堆積後のアニール処理に由来する粒子成長のせいで増大する微細構造応力、そして炭素拡散プロセス中にＮｉ格子内に炭素原子が存在することに起因する応力。Ｎｉ膜への炭素拡散は、界面接着エネルギーを変化させて（例えば、グラフェンがＮｉ−ＳｉＯ２界面に浸透するように）Ｎｉ−基材間の接着力に影響を及ぼす可能性があることも分かった。この機構の多くに関する詳細については前述の考察を参照されたい。
【０１６９】
剥離が生じるためには、Ｎｉ−ＳｉＯ２界面での接着エネルギーよりも系のエネルギー放出速度が大きくなければならない。ＳｉＯ２に対するＮｉの界面接着エネルギーは、グラフェンに対するＮｉの界面接着エネルギーの約２倍である。高い応力下で転移プロセスに用いられるＮｉ膜は、グラフェン形成時のエネルギー放出速度を妨げて、剥離を有利にすると仮定する。誘電体ＳｉＯ２基板へのＩＧＬの直接転移を理解するために、様々な応力発生機構及びＮｉ膜の剥離を詳細に評価した。
【０１７０】
核形成中、粒子成長中、構造展開中、及び薄膜内での塑性流動中の応力の発現は、膜の微細構造及び力学的挙動に重大な影響を及ぼすことから大いに注目されていた。成長中の薄膜の応力については概ね理解されている。例えば、Ｖｏｌｍｅｒ−Ｗｅｂｅｒ反応機構に従って島により成長した薄膜は、様々な成長段階で圧縮応力支配と引張応力支配が交互に生じて非線形応力が発現することが分かっている。多くの場合、凝集前の核形成の初期段階では圧縮応力が発現し、粒界が形成されると応力は引張応力となる。連続薄膜へ更に成長すると、引張応力が緩和されるか、又は圧縮応力の発生が助長される。同様に、堆積後の粒子成長及びアニール処理中の微細構造の再配向によっても応力が連続的に発現する。
【０１７１】
本明細書において、成長直後のＮｉ薄膜の残留応力は、カンチレバー変位測定法を用いて測定したところ、２ＧＰａ超の引張応力値を示した。Ｓｉ／ＳｉＯ２ウェハ上へＮｉの電子ビーム蒸着により、堆積した膜内に引張応力が生じた。電子ビーム蒸着に起因する平均膜応力は、約１μｍ厚のＳｉＮカンチレバーに２００ｎｍ厚のニッケル膜をコーティングして測定した。コーティング後、カンチレバービームは上向きに湾曲するが、その曲率半径と正確な厚さとを用いて膜内の残留引張応力値を見積もった。図２３のカンチレバーに関する画像例を参照されたい。カンチレバー変位測定法により観測される高引張応力（２．０８ＧＰａ）は、平均粒径３０ｎｍのＮｉ粒子の凝集と推定される引張応力と一致する。典型的に、高融点を有する面心立方（ｆｃｃ）金属膜（タイプＩ）は、例えば自由表面を粒界と置き換えることで、凝集中に数ＧＰａ程度の引張応力を発生させる。これは、通常、Ｎｉ膜が電子ビーム蒸着で堆積される場合である。しかし、加熱中の熱膨張不整合に基づく熱応力の推定からは、電子ビーム蒸着法で作製されたＮｉ膜内での初期引張応力が加熱プロセス中に大幅に緩和されて、成長温度８７５℃で高圧縮応力を発生させることが分かった。
【０１７２】
転移したグラフェンのＧピークの分裂及び前記寸法のＮｉ粒子の近接した断続的な皺の観測により、応力を原動力とする転移についての更なる証拠も示された。このことは、グラフェン膜が応力によって成長し転移することと、膜の凝集時に低下したグラフェン−Ｎｉ間の接着力のせいでＳｉＯ２へのグラフェンの転移が優位になることと、を示唆している。
【０１７３】
ヘリウム流をＨｅ／Ｏ２＝９５：５の流と置き換える（例えば、系の水分を増大させる）と、層間剥離及び転移の改善が認められることが分かった。このことは、グラフェン及びＮｉ界面における水インター化レーションがＳｉＯ２へのグラフェンの転移に役立ち得ることを示唆している可能性がある。大気条件下に含まれている水分量は、一貫性のある連続ｉｎ  ｓｉｔｕ層間剥離に寄与する可能性がある。
【０１７４】
場合により、例えばパラメータ空間をより大きくすることで、グラフェンの品質及び／又は一様性を改善することも可能である。粒径をより大きくする処理、層間剥離工程を成長工程から分断すること、成長温度の上昇、炭素析出の管理などといった改善点により、例えば、グラフェン構造全体で堆積層の数をよりうまく制御できる機能が付与される可能性もある。
応用例、拡張例など
【０１７５】
特定の実施態様例は高温及び急速加熱プロセスと関連付けて説明してきたが、別の実施態様ではその他の方法を使用してもよい。例えば、時間を延長するのであれば、温度を大幅に下げてもよい。特に、驚くべきことに、そして予想外にも、アニール処理時間を延長するのであれば、３５０℃程度の低温を用いてグラフェン含有層を形成してもよいことが分かった。温度の例は、好ましくはＴｇ未満（すなわち、約５８０℃未満）、好ましくは少なくとも３５０℃であり、場合により潜在的には約４００℃〜５００℃である。アニール処理温度は時間に反比例し、アニール処理時間例は、選択した温度に応じて数十分〜数百分までの時間で変化する可能性がある（が、潜在的には数時間、例えば１〜３時間であってもよい）。プロファイル例には、例えばニッケル中への炭素の導入に応じて、４００℃で約２時間のアニール処理が含まれる。ガラス基板を用いるときに下層としてナトリウム遮断剤などを供給する場合、温度を、潜在的にはＴｇ超に拡張してもよいことが分かった。この温度範囲では、有利なことに、基板としてガラス（例えば、ソーダ石灰シリカガラス、ホウケイ酸ガラスなど）並びにプラスチックなどの他の材料を利用できる場合がある。
【０１７６】
特定の実施態様例では、ラマンスペクトル解析を用いてグラフェンの形成の進捗を正確に計測してもよい。特に、特定の実施態様例では、基板が透明であれば、ラマンスペクトル解析を用いて基板を本質的に「調べて」、グラフェンの形成終点を検出してもよい（例えば、グラフェン特有のＧピーク、Ｄピーク及び／又は２Ｄピークに基づいて）。
【０１７７】
前述を考慮すると、特定の実施態様例は、例えばパターニングされた膜として被覆又は適用され得る形で、グラフェンをガラス上に直接成長し得ることが分かるであろう。Ｎｉをパターニングすることでパターン化成長を行ってもよい。グラフェンの忠実なパターンがガラス上に均一に堆積される。本明細書で説明する急速熱アニール方式のＣＶＤ法は、少なくとも、加熱技術が触媒表面を抵抗加熱、誘導加温及び／又はレーザ加熱することにより行えるという点で拡張可能であると考えられる。
【０１７８】
本明細書に記載の技術例は、例えばガラス基板、シリコンウェハなどを含むあらゆる好適な基板に利用可能であることが分かるであろう。場合により、グラフェン含有膜を半導体層などの表面に直接形成することで、例えば、電界効果素子を組み立てることも可能である。このようにして、グラフェンを含む光起電力素子が提供され得る。シート抵抗が十分低い場合、グラフェンは光起電力素子、ディスプレイ装置及び／又はタッチパネル装置などの透明導電性コーティング（ＴＣＣ）として利用できる。
【０１７９】
同様に、グラフェン含有膜は窓用途（例えば、市販の一枚ガラス、合せガラス、断熱ガラス（ＩＧ）、真空断熱ガラス（ＶＩＧ）及び／又はその他のユニット）にも使用可能である。例えば、特定の実施態様例では、グラフェン含有膜を機能性赤外線（ＩＲ）反射層及び／又はその他の層に供給することも可能である。例えば低反射（低Ｅ）コーティングとしては、一般に、誘電体層間に挟持されたＩＲ反射層（例えば、Ａｇからなる又はＡｇを含有するなど）が挙げられ、グラフェン含有薄膜はＩＲ反射層を保護するのに役立つ場合がある。保護は機械的な保護、防食などであってよい。
【０１８０】
この後者の点において、グラフェンは金属保護特性を有することもあることが分かった。例えば、グラフェンは、例えば多湿領域において、水分浸食などを保護するのに役立つので、耐食性を付与することもある。したがって、例えば低放射性コーティング又はその他のコーティングなどのように、グラフェンを金属又は金属性コーティング上に直接成長させるのが望ましい場合がある。実際、グラフェンはＮｉ／Ａｇ／ＺｎＯを含む積層体上に直接成長させることができる。グラフェンは表面だけでなく界面でも成長するが、一部の例では４層以下であることが分かった。低Ｅコーティングの例は、米国特許第７、９９８、３２０号、同第７、７７１、８３０号、同第７、１９８、８５１号、同第７、１８９、４５８号、同第７、０５６、５８８号及び同第６、８８７、５７５号並びに／又は米国特許出願公開（Ｕ．Ｓ．  Ｐｕｂｌｉｃａｔｉｏｎ  Ｎｏｓ）第２０１２／０２１９８２１号、同第２０１２／０１６４４２０号及び同第２００９／０１１５９２２号に記載されており、これらの内容はすべて参照として本明細書に組み込まれる。特定の実施態様例では、ＮｉＣｒ層又はＮｉＣｒ含有層をグラフェンと少なくとも一部置き換えてもよい。例えば、Ｎｉを含む層を析出し、その上に及び／又はその下に本明細書に記載した技術例を用いてグラフェン層又はグラフェン含有層を形成してもよい。前記の層は、例えば、Ａｇを含む層などのＩＲ反射層の片面又は両面に供給してよく、防食及び低Ｅコーティングの寿命延長に有用な可能性がある。有利なことに、グラフェン系層の組み込みは、グラフェン層が非常に薄いため、積層膜の光学的性質に影響を及ぼしたとしても大して影響しない。図１６は、特定の実施態様例にしたがって形成されたＮｉ／Ａｇ／ＺｎＯコーティング（左）及びグラフェン／Ｎｉ／Ａｇ／ＺｎＯコーティング（右）の表面顕微鏡写真を表す。グラフェン含有試料では、高湿度シミュレータ（例えば、潜在的には８５℃において、相対湿度８５％）に１０日間暴露した後であっても実質的には全く腐食が現れないことが分かる。
【０１８１】
上述のように、グラフェン層がＮｉより下部の基板表面上に完全に形成される前に加熱を停止する場合は、例えばＮｉの最上部に成長したグラフェン及びＮｉバルク内の（例えば、粒界における又は粒界中の）Ｃを含む中間生成物を提供するのが好ましい場合がある。この方法の変形体は、例えば高出力で操作される線形イオンビームを用いてＮｉにＣを埋め込む工程を含んでいてもよい。例えば、５、０００〜２０、０００ｅＶ、より好ましくは１０、０００〜２０、０００ｅＶで操作されるイオンビームを埋め込み目的で用いてもよい。イオン源の例は、例えば、米国特許第７、８７２、４２２号、同第７、４８８、９５１号、同第７、０３０、３９０号、同第６、９８８、４６３号、同第６、９８７、３６４号、同第６、８１５、６９０号、同第６、８１２、６４８号及び同第６、３５９、３８８号、並びに米国再発行特許第３８、３５８号に開示されており、これらの開示内容は全て参照として本明細書に組み込まれる。上述のように、この中間体生成物を可能性のある加工業者へ送り、加工業者により、急速又は低速アニール処理を開始することでＮｉと下層基板との間にグラフェン層が完全に形成されてもよい。
【０１８２】
試料の作製に成功した。１００ｎｍ厚のＮｉ金属触媒層をガラス基板上に配置した。Ｎｉ金属触媒層に幅０．４ｃｍ×長さ２．５ｃｍの矩形パターンを形成した。パターニングされたＮｉ金属触媒層を有するガラス基板をＣ２Ｈ２ガスに５０ｍＴｏｒｒにおいて７００℃で３分間暴露した。グラフェンの界面成長は、図１に示すタイプの装置において４００℃で行った。インジウム接点を提供して抵抗を測定し、この非最適化プロセスにより、１平方当たり２９５オームのシート抵抗をもたらすことを確認した。このプロセスを改良することで（例えば、暴露ガス、分圧、時間、温度などを調節することで）シート抵抗を更に低下させることができる。反応器にラマン分光計を設置して、例えばグラフェン形成などをモニターすることにより、シート抵抗を向上できることも分かるであろう。
【０１８３】
特定の実施態様例はアセチレンに関連して説明してきたが、別の実施態様例ではアセチレンと共に又はアセチレンの代わりにそれ以外の炭化水素ガスを使用してもよいことが分かるであろう。本明細書に開示した技術例は、場合により更に拡張され得るので、例えば単にガス前駆体を変えることで複数の材料層を成長させ得ることも分かるであろう。例えば、ガス前駆体をシラン類（又はゲルマン類）へ変えることで、グラフェン上にシリセン層を成長することができる。前記手順は、例えばグラフェン−シリセン−グラフェン−シリセンからなる又はそれを含む交互の層を成長させるなどのように、所望の（潜在的には新規の）特性を持った新たな材料を設計するように規則正しく行うことがある。
【０１８４】
特定の実施態様例では、応力を導入して金属触媒層の除去を促進する機構としてＨｅを用いるとしたが、別の実施態様例ではその他の応力／歪みを引き起こす機構を利用してもよいことが分かるであろう。例えば、Ｈｅガスの代わりに又はＨｅガスに加えて別のガスを用いてもよい。また一方、ＨｅガスとＮｉ金属触媒層との組み合わせがこの点で非常にうまく機能することが分かったことに留意する。特定の実施態様例では、水蒸気の存在が剥離を促進するのに役立つ可能性があることも分かった。
【０１８５】
特定の実施態様例では、本明細書に記載の基板は熱処理（例えば、熱強化及び／又は熱による焼き戻し）されていてもよく、かつ／又は化学的に焼き戻し処理されていてもよい。「熱処理」及び「熱処理する」という用語は、本明細書で使用するとき、ガラスを含む物品を熱による焼き戻し及び／又は熱強化するのに十分な温度まで当該物品を加熱することを意味する。この定義としては、例えば、被覆物品をオーブン又は加熱炉において少なくとも約５５０℃、より好ましくは少なくとも約５８０℃、更に好ましくは少なくとも約６００℃、一層好ましくは少なくとも約６２０℃、最も好ましくは少なくとも約６５０℃の温度において焼き戻し及び／又は熱強化するのに十分な時間加熱することが挙げられる。特定の実施態様例では、これは少なくとも約２分間又は最高約１０分間であってよい。
【０１８６】
素子、層、層構造、コーティングなどは基板、層、層構造又はコーティングなど「の上にある」か又はそれ「によって支持されている」と考えてよいが、それらの間に別の層及び／又は材料が供給されてもよい。
【０１８７】
特定の実施態様例では、基板上にグラフェン含有膜を備える被覆物品の製造方法が提供される。基板上に金属含有触媒層を配置する。金属含有触媒層を上に有する基板を加熱する。金属含有触媒層を上に有する基板を炭素含有前駆体ガスに暴露する。金属含有触媒層を上に有する基板を、３５０〜６００℃の温度で１０分〜３時間アニール処理する。被覆物品の作製時に、グラフェンを、金属含有触媒層の上でそれと接触させて、基板と金属含有触媒層との間に形成する、かつ／又は形成させておく。
【０１８８】
前記段落に記載の特徴に加えて、特定の実施態様例では、金属含有触媒層はＮｉを含んでいても又は本質的にＮｉからなってもよい。
【０１８９】
前記２つの段落のいずれか一つに記載の特徴に加えて、特定の実施態様例では、金属含有触媒層はａ−Ｎｉ、ａ−Ｎｉ：Ｐ及び／又はｃ−Ｎｉなどを含んでいてもよい。
【０１９０】
前記３つの段落のいずれかの特徴に加えて、特定の実施態様例では、金属含有触媒層を上に有する基板を、少なくとも歪み誘起ガス及び／又は炭素含有前駆体ガスに１段階以上で暴露させてよい。
【０１９１】
前記段落に記載の特徴に加えて、特定の実施態様例では、第１段階は、少なくともヘリウムガスを第１流量で供給することを含んでよく、そして第２段階は、少なくともヘリウムガスを第２流量で、またアセチレンガスを第３流量で供給することを含んでもよく、第１段階と第２段階をその順に提供する。
【０１９２】
前記段落に記載の特徴に加えて、特定の実施態様例では、第１流量は第２流量及び第３流量よりも多くてもよく、また、第２流量は第３流量よりも少なくてもよい。
【０１９３】
前記２つの段落のいずれか一つに記載の特徴に加えて、特定の実施態様例では、第１段階ではアセチレンが全く又は実質的に全く供給されなくてもよい。
【０１９４】
前記３つの段落のいずれか一つに記載の特徴に加えて、特定の実施態様例では、第３段階が第２段階の後で行われてよく、その場合、第３段階ではヘリウム及び／又はアセチレンが本質的に全く供給されない。
【０１９５】
前記段落に記載の特徴に加えて、特定の実施態様例では、温度は第３段階の間に大幅に低下してよい。
【０１９６】
本段落より６段落前に記載の前記段落の特徴に加えて、特定の実施態様例では、第１段階は、金属含有触媒層に歪みが引き起こされるように少なくとも歪み誘起ガスを供給する工程を含んでよく、そして第２段階は、少なくとも歪み誘起ガスを第２流量で供給しかつ炭素含有前駆体ガスを第３流量で供給する工程を含んでいてもよく、第１段階と第２段階をその順に提供する。
【０１９７】
前記段落に記載の特徴に加えて、特定の実施態様例では、第１流量は第２流量及び第３流量より多くてもよく、また、第２流量は第３流量より少なくてもよい。
【０１９８】
前記２つの段落のいずれか一つに記載の特徴に加えて、特定の実施態様例では、第１段階では炭素含有前駆体ガスが全く又は実質的に全く供給されなくてもよい。
【０１９９】
前記３つの段落のいずれか一つに記載の特徴に加えて、特定の実施態様例では、第３段階は第２段階の後で行われてよく、その場合、第３段階では歪み誘起ガス及び／又は炭素含有前駆体ガスが本質的に全く供給されずかつ第３段階中に温度が大幅に低下する。
【０２００】
前記１３の段落のいずれか一つに記載の特徴に加えて、特定の実施態様例では、金属含有触媒層は、ガラスと同程度の平滑性を有していてよい。
【０２０１】
前記１４の段落のいずれか一つに記載の特徴に加えて、特定の実施態様例では、金属含有触媒層は、少なくとも下層基板と同程度の平滑性を有していてよい。
【０２０２】
前記１５の段落のいずれか一つに記載の特徴に加えて、特定の実施態様例では、基板はガラス基板であってもよい。
【０２０３】
前記１６の段落のいずれか一つに記載の特徴に加えて、特定の実施態様例では、アニール処理工程は、金属含有触媒層内に歪みを引き起こすようにＨｅの存在下で行われてよい。
【０２０４】
前記１７の段落のいずれか一つに記載の特徴に加えて、特定の実施態様例では、金属含有触媒層に過度の歪みを誘起することによって、金属含有触媒層及びその上に形成されたグラフェンを下層グラフェン及び基板から分離してよい。
【０２０５】
前記１８の段落のいずれか一つに記載の特徴に加えて、特定の実施態様例では、グラフェンを上に有する基板を冷却してよい、かつ／又は冷却させてもよく、また、接着剤付き材料を最上層グラフェンに適用してもよい。
【０２０６】
前記段落に記載の特徴に加えて、特定の実施態様例では、接着剤付き材料を除去することによって、金属含有触媒層及びその上に形成されたグラフェンを下層グラフェン及び基板から分離してもよい。
【０２０７】
特定の実施態様例では、基板上にグラフェン含有膜を備える被覆物品の製造方法が提供される。金属含有触媒層は基板上に配置され、金属含有触媒層が実質上金属性でありかつＮｉを含む。金属含有触媒層を上に有する基板を加熱する。金属含有触媒層を上に有する基板を炭素含有前駆体ガスに暴露する。金属含有触媒層を上に有する基板を、３５０〜６００℃の温度で数十分間又は数百分間アニール処理する。グラフェンは、金属含有触媒層の上でそれと接触させて、基板と金属含有触媒層との間に形成する、かつ／又は形成させておく。グラフェンを上に有する基板を冷却する、かつ／又は冷却させておく。グラフェンを上に有する基板を冷却した後、（ａ）金属含有触媒層内に過度の歪みを誘起することによって、金属含有触媒層及びその上に形成されたグラフェンを下層のグラフェン及び基板から分離する、かつ／又は（ｂ）最上層グラフェンに接着剤付き材料を適用する。
【０２０８】
前記段落に記載の特徴に加えて、特定の実施態様例では、接着剤付き材料を最上層グラフェンに適用してもよく、接着剤付き材料を除去することによって、金属含有触媒層及びその上に形成されるグラフェンを下層グラフェン及び基板から分離してもよい。
【０２０９】
特定の実施形態例では、電子デバイス及び／又は窓の製造方法が提供される。被覆物品は、前記２２の段落のいずれか一つに記載の方法にしたがって提供される。被覆物品は電子デバイスに組み込まれてもよく、電子デバイスは、ディスプレイ装置、光起電力素子又はタッチスクリーン装置であってよい。別法として、又はさらに、被覆物品は窓又は窓ユニットの一部などとして使用されてよい。
【０２１０】
前記段落に記載の特徴に加えて、特定の実施態様例では、赤外線（ＩＲ）反射層は少なくとも第１誘電体層と第２誘電体層との間に挟持され、そして触媒層が少なくともＩＲ反射層上に供給されるように基板上に配置されていてよい。
【０２１１】
前記段落に記載の特徴に加えて、特定の実施態様例では、グラフェン含有膜は、ＩＲ反射層の上に形成されてもよく、場合によりＡｇを含んでいてもよい。
【０２１２】
特定の実施態様例では、基板上にグラフェン含有膜を備える被覆物品の製造方法が提供される。基板上に金属含有触媒層を配置する。金属含有触媒層を上に有する基板を炭素含有前駆体ガスに暴露する。金属含有触媒層を上に有する基板を、３５０〜６００℃の温度で数十分間又は数百分間アニール処理する。グラフェンは、金属含有触媒層の上でそれと接触させて、基板と金属含有触媒層との間に形成する、かつ／又は形成させておく。被覆物品の作製時に、金属含有触媒層及び金属含有触媒層上のグラフェンを基板から機械的に剥離することで、機械的な剥離後、基板上には、基板と金属含有触媒層の間に形成されたグラフェンが残存する。金属含有触媒層は、機械的な剥離を促進する応力を有するように処理する。
【０２１３】
本発明は現在最も実用的でかつ好ましい実施態様であると考えられるものに関して説明してきたが、本発明は、開示された実施態様に限定されるものではなく、それどころか、添付の特許請求の範囲の趣旨及び範囲に含まれる様々な変更及び同等の配置を網羅するものと解されるべきである。
〔実施の態様〕
（１）  基板上にグラフェン含有膜を備える被覆物品の製造方法であって、前記方法が、
前記基板上に金属含有触媒層を配置する工程と、
前記金属含有触媒層を上に有する前記基板を加熱する工程と、
前記金属含有触媒層を上に有する前記基板を炭素含有前駆体ガスに暴露する工程と、
前記金属含有触媒層を上に有する前記基板を、３５０〜６００℃の温度で１０分〜３時間アニール処理する工程と、
当該被覆物品の作製時に、前記金属含有触媒層の上でそれと接触させて、前記基板と前記金属含有触媒層との間にグラフェンを形成する、かつ／又は形成させておく工程と、を含む、前記方法。
（２）  前記金属含有触媒層がＮｉを含む、実施態様１に記載の方法。
（３）  前記金属含有触媒層が実質上金属性でありかつ本質的にＮｉからなる、実施態様１〜２のいずれか一つに記載の方法。
（４）  前記金属含有触媒層がａ−Ｎｉ：Ｐを含む、実施態様１に記載の方法。
（５）  前記金属含有触媒層がｃ−Ｎｉを含む、実施態様１に記載の方法。
（６）  前記金属含有触媒層を上に有する前記基板を、少なくとも歪み誘起ガス及び／又は前記炭素含有前駆体ガスに１段階以上で暴露させる、実施態様１〜５のいずれか一つに記載の方法。
（７）  第１段階が、少なくともヘリウムガスを第１流量で供給する工程を含み、そして第２段階が、少なくともヘリウムガスを第２流量で、またアセチレンガスを第３流量で供給する工程を含み、前記第１段階と前記第２段階をその順に提供する、実施態様６に記載の方法。
（８）  前記第１流量は前記第２流量及び前記第３流量より多く、また、前記第２流量は前記第３流量より少ない、実施態様７に記載の方法。
（９）  前記第１段階ではアセチレンを全く又は本質的に全く供給しない、実施態様７〜８のいずれか一つに記載の方法。
（１０）  第３段階が前記第２段階の後で行われ、前記第３段階ではヘリウム及び／又はアセチレンが本質的に全く供給されない、実施態様７〜９のいずれか一つに記載の方法。
（１１）  前記温度が前記第３段階の間に大幅に低下する、実施態様１０に記載の方法。
（１２）  第１段階が、前記金属含有触媒層に歪みが引き起こされるように少なくとも前記歪み誘起ガスを供給する工程を含み、そして第２段階が、少なくとも前記歪み誘起ガスを第２流量で供給しかつ前記炭素含有前駆体ガスを第３流量で供給する工程を含み、前記第１段階と前記第２段階をその順に提供する、実施態様１〜６のいずれか一つに記載の方法。
（１３）  前記第１流量は前記第２流量及び前記第３流量より多く、また、前記第２流量は前記第３流量より少ない、実施態様１２に記載の方法。
（１４）  前記第１段階では前記炭素含有前駆体ガスを全く又は本質的に全く供給しない、実施態様１２〜１３のいずれか一つに記載の方法。
（１５）  第３段階が前記第２段階の後で行われ、前記第３段階では前記歪み誘起ガス及び／又は前記炭素含有前駆体ガスが本質的に全く供給されずかつ温度が前記第３段階中に大幅に低下する、実施態様１２〜１４のいずれか一つに記載の方法。
（１６）  前記金属含有触媒層が、ガラスと同程度の平滑性を有する、実施態様１〜１５のいずれか一つに記載の方法。
（１７）  前記金属含有触媒層が、少なくとも下層の基板と同程度の平滑性を有する、実施態様１〜１６のいずれか一つに記載の方法。
（１８）  前記基板がガラス基板である、実施態様１７に記載の方法。
（１９）  前記アニール処理工程が、前記金属含有触媒層内に歪みを誘起させるようにＨｅの存在下で行われる、実施態様１〜１８のいずれか一つに記載の方法。
（２０）  前記金属含有触媒層に過度の歪みを誘起させることによって、前記金属含有触媒層及びその上に形成された前記グラフェンを前記下層グラフェン及び前記基板から分離する工程を更に含む、実施態様１〜１９のいずれか一つに記載の方法。
（２１）  前記方法が、前記グラフェンを上に有する前記基板を冷却する、かつ／又は冷却させる工程と、最上層グラフェンに接着剤付き材料を適用する工程と、を更に含む、実施態様１〜２０のいずれか一つに記載の方法。
（２２）  前記接着剤付き材料を除去することによって、前記金属含有触媒層及びその上に形成された前記グラフェンを前記下層グラフェン及び前記基板から分離する工程を更に含む、実施態様２１に記載の方法。
（２３）  基板上にグラフェン含有膜を備える被覆物品の製造方法であって、前記方法が、
金属含有触媒層を前記基板上に配置する工程であって、前記金属含有触媒層が実質上金属性でありかつＮｉを含む、工程と、
前記金属含有触媒層を上に有する前記基板を加熱する工程と、
前記金属含有触媒層を上に有する前記基板を炭素含有前駆体ガスに暴露する工程と、
前記金属含有触媒層を上に有する前記基板を、３５０〜６００℃の温度で数十分間又は数百分間アニール処理する工程と、
前記金属含有触媒層の上でそれと接触させて、前記基板と前記金属含有触媒層との間にグラフェンを形成する、かつ／又は形成させておく工程と、
前記グラフェンを上に有する前記基板を冷却する、かつ／又は冷却させる工程と、
前記グラフェンを上に有する前記基板を冷却した後、（ａ）前記金属含有触媒層内に過度の歪みを誘起することによって、前記金属含有触媒層及びその上に形成された前記グラフェンを下層の前記グラフェン及び前記基板から分離する工程、及び／又は（ｂ）前記最上層グラフェンに接着剤付き材料を適用する工程と、を含む、前記方法。
（２４）  前記最上層グラフェンに接着剤付き材料が適用されており、当該接着剤付き材料を除去することによって、前記金属含有触媒層及びその上に形成された前記グラフェンを前記下層グラフェン及び前記基板から分離する工程を更に含む、実施態様２３に記載の方法。
（２５）  実施態様１に記載の方法で被覆物品を提供する工程と、前記被覆物品を電子デバイスに組み込む工程と、を含む、電子デバイスの製造方法。
（２６）  前記電子デバイスが、ディスプレイ装置、光起電力素子又はタッチスクリーン装置である、実施態様２５に記載の方法。
（２７）  実施態様１〜２２のいずれか一つに記載の方法で被覆物品を提供する工程を含む、窓の製造方法。
（２８）  少なくとも第１誘電体層と第２誘電体層との間に挟持された赤外線（ＩＲ）反射層を、前記金属含有触媒層が少なくとも当該ＩＲ反射層上に供給されるように前記基板上に配置する、実施態様２７に記載の方法。
（２９）  前記グラフェン含有膜が、前記ＩＲ反射層上に形成される、実施態様２８に記載の方法。
（３０）  前記ＩＲ反射層がＡｇを含む、実施態様２８に記載の方法。
（３１）  基板上にグラフェン含有膜を備える被覆物品の製造方法であって、前記方法が、
前記基板上に金属含有触媒層を配置する工程と、
前記金属含有触媒層を上に有する前記基板を炭素含有前駆体ガスに暴露する工程と、
前記金属含有触媒層を上に有する前記基板を、３５０〜６００℃の温度で数十分間又は数百分間アニール処理する工程と、
前記金属含有触媒層の上でそれと接触させて、前記基板と前記金属含有触媒層との間にグラフェンを形成する、かつ／又は形成させておく工程と、
当該被覆物品の作製時に、前記基板から前記金属含有触媒層及び当該金属含有触媒層上の前記グラフェンを機械的に剥離する工程であって、そうすることで、機械的な剥離後、前記基板上には、前記基板と前記金属含有触媒層の間に形成された前記グラフェンが残存する、工程と、を含み、
前記金属含有触媒層が、前記機械的な剥離を促進する応力を有するように処理する、前記方法。
【図１】
0006416191.tif 000089
【図２Ａ】
0006416191.tif 000090
【図２Ｂ】
0006416191.tif 000091
【図３ａ】
0006416191.tif 000092
【図３ｂ】
0006416191.tif 000093
【図４ａ】
0006416191.tif 000094
【図４ｂ】
0006416191.tif 000095
【図５Ａ】
0006416191.tif 000096
【図５Ｂ】
0006416191.tif 000097
【図６Ａ】
0006416191.tif 000098
【図６Ｂ】
0006416191.tif 000099
【図７】
0006416191.tif 000100
【図８Ａ】
0006416191.tif 000101
【図８Ｂ】
0006416191.tif 000102
【図９Ａ】
0006416191.tif 000103
【図９Ｂ】
0006416191.tif 000104
【図１０】
0006416191.tif 000105
【図１１】
0006416191.tif 000106
【図１２】
0006416191.tif 000107
【図１３】
0006416191.tif 000108
【図１４】
0006416191.tif 000109
【図１５】
0006416191.tif 000110
【図１６】
0006416191.tif 000111
【図１７】
0006416191.tif 000112
【図１８】
0006416191.tif 000113
【図１９】
0006416191.tif 000114
【図２０】
0006416191.tif 000115
【図２１】
0006416191.tif 000116
【図２２】
0006416191.tif 000117
【図２３】
0006416191.tif 000118